(57)【要約】【課題】良好な電気特性を有するトランジスタを提供する。または、微細化に適したトランジスタを提供する。または、スイッチングスピードの速いトランジスタを提供する。【解決手段】酸化物半導体と、ゲート電極と、ゲート絶縁体と、を有するトランジスタを有し、  前記酸化物半導体は、前記ゲート絶縁体を介して前記酸化物半導体と、前記ゲート電極と、が互いに重なる第１の領域を有し、前記トランジスタは、しきい値電圧が０Ｖより大きく、かつスイッチ速度が１００ナノ秒未満である半導体装置である。【選択図】図１
2019216248.tif 000002
【特許請求の範囲】
【請求項１】
トランジスタを有する半導体装置であって、
上面に凸部を有する第１の絶縁体と、
前記第１の絶縁体上の酸化物半導体と、
前記酸化物半導体上の第２の絶縁体と、
前記第２の絶縁体上に設けられ、前記第２の絶縁体を介して前記酸化物半導体と重なる領域を有するゲート電極と、を有し、
前記酸化物半導体は、前記凸部上に設けられ、
前記トランジスタのチャネル幅方向において、前記ゲート電極は、前記第２の絶縁体を介して前記酸化物半導体の側面と面する領域と、前記第２の絶縁体を介して前記凸部と面する領域とを有する、半導体装置。
【請求項２】
トランジスタを有する半導体装置であって、
上面に凸部を有する第１の絶縁体と、
前記第１の絶縁体上の第１の酸化物半導体と、
前記第１の酸化物半導体上の第２の酸化物半導体と、
前記第２の酸化物半導体上に設けられた、ソース電極及びドレイン電極と、
前記ソース電極上及び前記ドレイン電極上に設けられ、前記第２の酸化物半導体の上面の一部と接する領域を有する、第３の酸化物半導体と、
前記第３の酸化物半導体上の第２の絶縁体と、
前記第２の絶縁体上に設けられ、前記第２の絶縁体を介して前記第１乃至前記第３の酸化物半導体の各々と重なる領域を有するゲート電極と、を有し、
前記第１の酸化物半導体は、前記凸部上に設けられ、
前記トランジスタのチャネル幅方向において、前記ゲート電極は、前記第２の絶縁体を介して前記第１の酸化物半導体の側面と面する領域と、前記第２の酸化物半導体の側面と面する領域とを有する、半導体装置。
【請求項３】
請求項２において、
前記チャネル幅方向において、
前記第３の酸化物半導体は、前記第１の酸化物半導体の側面と面する領域と、前記第２の酸化物半導体の側面と面する領域と、前記凸部と面する領域とを有する、半導体装置。
【請求項４】
トランジスタを有する半導体装置であって、
導電体と、
前記導電体上に設けられた、上面に凸部を有する第１の絶縁体と、
前記第１の絶縁体上の酸化物半導体と、
前記酸化物半導体上の第２の絶縁体と、
前記第２の絶縁体上に設けられ、前記第２の絶縁体を介して前記酸化物半導体と重なる領域を有するゲート電極と、を有し、
前記酸化物半導体は、前記凸部上に設けられ、
前記トランジスタのチャネル幅方向において、前記ゲート電極は、前記第２の絶縁体を介して前記酸化物半導体の側面と面する領域と、前記第２の絶縁体を介して前記凸部と面する領域とを有する、半導体装置。
【請求項５】
請求項４において、
前記酸化物半導体のチャネル長方向において、前記導電体の幅は、前記ゲート電極の幅よりも大きい、半導体装置。
【発明の詳細な説明】
【技術分野】
【０００１】
本発明は、物、方法、または、製造方法に関する。または、本発明は、プロセス、マシン
、マニュファクチャ、または組成物（コンポジション・オブ・マター）に関する。特に、
本発明は、例えば、半導体、半導体装置、表示装置、発光装置、照明装置、蓄電装置、記
憶装置またはプロセッサに関する。または、半導体、半導体装置、表示装置、発光装置、
照明装置、蓄電装置、記憶装置またはプロセッサの製造方法に関する。または、半導体装
置、表示装置、発光装置、照明装置、蓄電装置、記憶装置またはプロセッサの駆動方法に
関する。
【０００２】
なお、本明細書などにおいて半導体装置とは、半導体特性を利用することで機能しうる装
置全般を指す。表示装置、発光装置、照明装置、電気光学装置、半導体回路および電子機
器は、半導体装置を有する場合がある。
【背景技術】
【０００３】
絶縁表面を有する基板上に形成された半導体薄膜を用いてトランジスタを構成する技術が
注目されている。当該トランジスタは集積回路（ＩＣ）や画像表示装置（単に表示装置と
も表記する）のような電子デバイスに広く応用されている。トランジスタに適用可能な半
導体薄膜として、シリコン系半導体材料が広く知られているが、その他の材料として酸化
物半導体が注目されている。
【０００４】
例えば、酸化亜鉛、またはＩｎ−Ｇａ−Ｚｎ酸化物半導体を用いてトランジスタを作製す
る技術が開示されている（特許文献１および特許文献２参照）。
【０００５】
また、ｃ軸に配向した結晶構造を持つ酸化物半導体をトランジスタの活性層として用いた
高精細・低消費電力の表示装置が開示されている（非特許文献１参照）。
【０００６】
また、近年では電子機器の高性能化、小型化、または軽量化に伴い、微細化されたトラン
ジスタなどの半導体素子を高密度に集積した集積回路の要求が高まっている。
【０００７】
例えば、ｃ軸が表面に垂直な方向に配向した結晶構造を持つ酸化物半導体を活性層として
用いたトランジスタは極めて低いオフ電流を持ち（非特許文献２参照）、その特性を利用
した不揮発性メモリ、ＣＰＵ、イメージセンサなどのＬＳＩへの応用が提案されている（
非特許文献３乃至非特許文献５参照）。
【先行技術文献】
【特許文献】
【０００８】
【特許文献１】特開２００７−１２３８６１号公報
【特許文献２】特開２００７−９６０５５号公報
【非特許文献】
【０００９】
【非特許文献１】Ｓ．  Ｙａｍａｚａｋｉ  ｅｔ  ａｌ．，  Ｔｈｅ  Ｓｏｃｉｅｔｙ  ｆｏｒ  Ｉｎｆｏｒｍａｔｉｏｎ  Ｄｉｓｐｌａｙ  ２０１２  Ｉｎｔｅｒｎａｔｉｏｎａｌ  Ｓｙｍｐｏｓｉｕｍ  Ｄｉｇｅｓｔ，  ｐｐ．  １８３−１８６
【非特許文献２】Ｋ．  Ｋａｔｏ  ｅｔ  ａｌ．，  Ｊａｐａｎｅｓｅ  Ｊｏｕｒｎａｌ  ｏｆ  Ａｐｐｌｉｅｄ  Ｐｈｙｓｉｃｓ  ２０１２，  ｖｏｌｕｍｅ  ５１，  ０２１２０１
【非特許文献３】Ｈ．  Ｉｎｏｕｅ  ｅｔ  ａｌ．，  Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ  Ｊｏｕｒｎａｌ  ｏｆ  Ｓｏｌｉｄ−Ｓｔａｔｅ  Ｃｉｒｃｕｉｔｓ  ２０１２，  ｖｏｌｕｍｅ  ４７，  ｐｐ．  ２２５８−２０６５
【非特許文献４】Ｔ．  Ｏｈｍａｒｕ  ｅｔ  ａｌ．，  Ｅｘｔｅｎｔｅｄ  Ａｂｓｔｒａｃｔ，  Ｓｏｌｉｄ  Ｓｔａｔｅ  Ｄｅｖｉｃｅｓ  ａｎｄ  Ｍａｔｅｒｉａｌｓ  ２０１２，  ｐｐ．  １１４４−１１４５
【非特許文献５】Ｔ．  Ａｏｋｉ  ｅｔ  ａｌ．，  Ｓｙｍｐｏｓｉａ  ｏｎ  ＶＬＳＩ  Ｔｅｃｈｎｏｌｏｇｙ  Ｄｉｇｅｓｔ  ｏｆ  Ｔｅｃｈｎｉｃａｌ  Ｐａｐｅｒｓ，  ２０１１，  ｐｐ．  １７４−１７５
【発明の概要】
【発明が解決しようとする課題】
【００１０】
良好な電気特性を有するトランジスタを提供することを課題の一つとする。または、微細
化に適したトランジスタを提供することを課題の一つとする。または、スイッチングスピ
ードの速いトランジスタを提供することを課題の一つとする。または、導通時の電流の大
きいトランジスタを提供することを課題の一とする。または、当該トランジスタを有する
半導体装置を提供することを課題の一とする。または、当該トランジスタを有する動作速
度の速い半導体装置を提供することを課題の一とする。
【００１１】
なお、これらの課題の記載は、他の課題の存在を妨げるものではない。なお、本発明の一
態様は、これらの課題の全てを解決する必要はないものとする。なお、これら以外の課題
は、明細書、図面、請求項などの記載から、自ずと明らかとなるものであり、明細書、図
面、請求項などの記載から、これら以外の課題を抽出することが可能である。
【課題を解決するための手段】
【００１２】
本発明の一態様は、酸化物半導体と、ゲート電極と、ゲート絶縁体と、を有するトランジ
スタを有し、前記酸化物半導体は、前記ゲート絶縁体を介して前記酸化物半導体と、前記
ゲート電極と、が互いに重なる第１の領域を有し、前記トランジスタは、しきい値電圧が
０Ｖより大きく、かつスイッチ速度が１００ナノ秒未満である半導体装置である。
【００１３】
または、本発明の一態様は、ゲート電極にしきい値電圧以上の電圧を印加したとき、前記
酸化物半導体の全体を電流が流れる半導体装置である。
【００１４】
または、本発明の一態様は、第１の領域のキャリア密度が、１×１０１５ｃｍ−３未満で
ある半導体装置である。
【００１５】
または、本発明の一態様は、酸化物半導体は、ゲート絶縁体を介して当該酸化物半導体の
側面と、前記ゲート電極と、が面する第２の領域を有する半導体装置である。
【００１６】
または、本発明の一態様は、酸化物半導体と接する導電体を有し、酸化物半導体は、導電
体と接する第３の領域を有し、第３の領域は、酸素欠損のサイトを有し、酸素欠損のサイ
トは、水素を有する半導体装置である。
【００１７】
または、本発明の一態様は、第３の領域はｎ型導電領域である半導体装置である。
【発明の効果】
【００１８】
良好な電気特性を有するトランジスタを提供することができる。または、微細化に適した
トランジスタを提供することができる。または、スイッチングスピードの速いトランジス
タを提供することができる。または、導通時の電流の大きいトランジスタを提供すること
ができる。または、当該トランジスタを有する半導体装置を提供することができる。また
は、当該トランジスタを有する動作速度の速い半導体装置を提供することができる。
【図面の簡単な説明】
【００１９】
【図１】本発明の一態様に係るトランジスタを示す上面図および断面図。
【図２】本発明の一態様に係るトランジスタを示す断面図。
【図３】本発明の一態様に係るトランジスタを示す断面図。
【図４】本発明の一態様に係るトランジスタを示す上面図および断面図。
【図５】本発明の一態様に係るトランジスタを示す上面図および断面図。
【図６】本発明の一態様に係るトランジスタを示す上面図および断面図。
【図７】本発明の一態様に係るトランジスタの作製方法の一例を示す断面図。
【図８】本発明の一態様に係るトランジスタの作製方法の一例を示す断面図。
【図９】本発明の一態様に係るトランジスタの作製方法の一例を示す断面図。
【図１０】本発明の一態様に係る半導体装置の断面図および回路図。
【図１１】本発明の一態様に係る半導体装置の断面図および回路図。
【図１２】本発明の一態様に係る半導体装置の構成。
【図１３】本発明の一態様に係るＣＰＵの構成。
【図１４】本発明の一態様に係るチップとモジュールの構成。
【図１５】本発明の一態様に係る電子機器。
【図１６】本発明の一態様に係るトランジスタを示す模式図、断面図、および断面ＳＴＥＭ像。
【図１７】ＣＡＡＣ−ＩＧＺＯのＸ線回折スペクトラム、単位セル構造、断面における高分解能ＴＥＭ像、および表面における高分解能ＴＥＭ像。
【図１８】単結晶ＩＧＺＯの高分解能ＴＥＭ像。
【図１９】本発明の一態様に係るトランジスタの電気特性。
【図２０】本発明の一態様に係るトランジスタのｔｕｒｎ−ｏｎ電圧およびＳＳのドレイン電圧依存性。
【図２１】本発明の一態様に係るトランジスタの電気特性のチャネル幅依存性。
【図２２】本発明の一態様に係るトランジスタのｔｕｒｎ−ｏｎ電圧およびＳＳのチャネル幅依存性。
【図２３】本発明の一態様に係るトランジスタの電気特性のチャネル長依存性。
【図２４】本発明の一態様に係るトランジスタのｔｕｒｎ−ｏｎ電圧およびＳＳのチャネル長依存性。
【図２５】本発明の一態様に係るメモリ回路。
【図２６】本発明の一態様に係るメモリ回路の書き込み動作のタイミングチャート。
【図２７】本発明の一態様に係るメモリ回路の書き込み時間特性。
【図２８】本発明の一態様に係るメモリ回路の保持容量と書き込み時間の関係。
【図２９】本発明の一態様に係るメモリ回路の特性。
【図３０】デバイス計算によって得られた活性層の電子電流密度分布。
【図３１】デバイス計算によって得られた活性層の電子電流密度分布。
【図３２】本発明の一態様に係るトランジスタのドレイン電流のチャネル長依存性。
【図３３】本発明の一態様に係るトランジスタのオフ電流とオン電流との関係。
【図３４】本発明の一態様に係るトランジスタの断面ＳＴＥＭ像。
【図３５】本発明の一態様に係るトランジスタの電気特性。
【図３６】本発明の一態様に係るトランジスタの電気特性。
【図３７】デバイス計算によって得られた活性層の電子電流密度分布。
【図３８】酸化物半導体の断面における高分解能ＴＥＭ像および局所的なフーリエ変換像。
【図３９】酸化物半導体のナノビーム電子回折パターン、および透過電子回折測定装置の一例。
【図４０】透過電子回折測定による構造解析の一例、および平面における高分解能ＴＥＭ像。
【図４１】本発明の一態様に係るトランジスタのしきい値の累積度数分布。
【図４２】本発明の一態様に係るトランジスタのしきい値の累積度数分布。
【図４３】本発明の一態様に係るトランジスタのしきい値の累積度数分布。
【発明を実施するための形態】
【００２０】
本発明の実施の形態について、図面を用いて詳細に説明する。ただし、本発明は以下の説
明に限定されず、その形態および詳細を様々に変更し得ることは、当業者であれば容易に
理解される。また、本発明は以下に示す実施の形態の記載内容に限定して解釈されるもの
ではない。なお、図面を用いて発明の構成を説明するにあたり、同じものを指す符号は異
なる図面間でも共通して用いる。なお、同様のものを指す際にはハッチパターンを同じく
し、特に符号を付さない場合がある。
【００２１】
なお、図において、大きさ、膜（層）の厚さ、または領域は、明瞭化のために誇張されて
いる場合がある。
【００２２】
また、電圧は、ある電位と、基準の電位（例えば接地電位（ＧＮＤ）またはソース電位）
との電位差のことを示す場合が多い。よって、電圧を電位と言い換えることが可能である
。
【００２３】
なお、第１、第２として付される序数詞は便宜的に用いるものであり、工程順または積層
順を示すものではない。そのため、例えば、「第１の」を「第２の」または「第３の」な
どと適宜置き換えて説明することができる。また、本明細書等に記載されている序数詞と
、本発明の一態様を特定するために用いられる序数詞は一致しない場合がある。
【００２４】
なお、「半導体」と表記した場合でも、例えば、導電性が十分低い場合は「絶縁体」とし
ての特性を有する場合がある。また、「半導体」と「絶縁体」は境界が曖昧であり、厳密
に区別できない場合がある。したがって、本明細書に記載の「半導体」は、「絶縁体」と
言い換えることができる場合がある。同様に、本明細書に記載の「絶縁体」は、「半導体
」と言い換えることができる場合がある。
【００２５】
また、「半導体」と表記した場合でも、例えば、導電性が十分高い場合は「導電体」とし
ての特性を有する場合がある。また、「半導体」と「導電体」は境界が曖昧であり、厳密
に区別できない場合がある。したがって、本明細書に記載の「半導体」は、「導電体」と
言い換えることができる場合がある。同様に、本明細書に記載の「導電体」は、「半導体
」と言い換えることができる場合がある。
【００２６】
なお、半導体の不純物とは、例えば、半導体を構成する主成分以外をいう。例えば、濃度
が０．１原子％未満の元素は不純物である。不純物が含まれることにより、例えば、半導
体にＤＯＳ（Ｄｅｎｓｉｔｙ  ｏｆ  Ｓｔａｔｅ）が形成されることや、キャリア移動度
が低下することや、結晶性が低下することなどが起こる場合がある。半導体が酸化物半導
体である場合、半導体の特性を変化させる不純物としては、例えば、第１族元素、第２族
元素、第１４族元素、第１５族元素、主成分以外の遷移金属などがあり、特に、例えば、
水素（水にも含まれる）、リチウム、ナトリウム、シリコン、ホウ素、リン、炭素、窒素
などがある。酸化物半導体の場合、例えば水素などの不純物の混入によって酸素欠損を形
成する場合がある。また、半導体がシリコンである場合、半導体の特性を変化させる不純
物としては、例えば、酸素、水素を除く第１族元素、第２族元素、第１３族元素、第１５
族元素などがある。
【００２７】
なお、以下に示す実施の形態では、特に断りがない場合、絶縁体として、例えば、ホウ素
、炭素、窒素、酸素、フッ素、マグネシウム、アルミニウム、シリコン、リン、塩素、ア
ルゴン、ガリウム、ゲルマニウム、イットリウム、ジルコニウム、ランタン、ネオジム、
ハフニウムまたはタンタルを一種以上含む絶縁体を、単層で、または積層で用いればよい
。または、絶縁体として、樹脂を用いてもよい。例えば、ポリイミド、ポリアミド、アク
リル、シリコーンなどを含む樹脂を用いればよい。樹脂を用いることで、絶縁体の上面を
平坦化処理しなくてもよい場合がある。また、樹脂は短い時間で厚い膜を成膜することが
できるため、生産性を高めることができる。絶縁体としては、好ましくは酸化アルミニウ
ム、窒化酸化シリコン、窒化シリコン、酸化ガリウム、酸化イットリウム、酸化ジルコニ
ウム、酸化ランタン、酸化ネオジム、酸化ハフニウムまたは酸化タンタルを含む絶縁体を
、単層で、または積層で用いればよい。
【００２８】
また、以下に示す実施の形態では、特に断りがない場合、導電体として、例えば、ホウ素
、窒素、酸素、フッ素、シリコン、リン、アルミニウム、チタン、クロム、マンガン、コ
バルト、ニッケル、銅、亜鉛、ガリウム、イットリウム、ジルコニウム、モリブデン、ル
テニウム、銀、インジウム、スズ、タンタルまたはタングステンを一種以上含む導電体を
、単層で、または積層で用いればよい。例えば、合金や化合物であってもよく、アルミニ
ウムを含む導電体、銅およびチタンを含む導電体、銅およびマンガンを含む導電体、イン
ジウム、スズおよび酸素を含む導電体、チタンおよび窒素を含む導電体などを用いてもよ
い。
【００２９】
なお、本明細書において、Ａが濃度Ｂの領域を有する、と記載する場合、例えば、Ａのあ
る領域における深さ方向全体が濃度Ｂである場合、Ａのある領域における深さ方向の平均
値が濃度Ｂである場合、Ａのある領域における深さ方向の中央値が濃度Ｂである場合、Ａ
のある領域における深さ方向の最大値が濃度Ｂである場合、Ａのある領域における深さ方
向の最小値が濃度Ｂである場合、Ａのある領域における深さ方向の収束値が濃度Ｂである
場合、測定上Ａそのものの確からしい値の得られる領域が濃度Ｂである場合などを含む。
【００３０】
また、本明細書において、Ａが大きさＢ、長さＢ、厚さＢ、幅Ｂまたは距離Ｂの領域を有
する、と記載する場合、例えば、Ａのある領域における全体が大きさＢ、長さＢ、厚さＢ
、幅Ｂまたは距離Ｂである場合、Ａのある領域における平均値が大きさＢ、長さＢ、厚さ
Ｂ、幅Ｂまたは距離Ｂである場合、Ａのある領域における中央値が大きさＢ、長さＢ、厚
さＢ、幅Ｂまたは距離Ｂである場合、Ａのある領域における最大値が大きさＢ、長さＢ、
厚さＢ、幅Ｂまたは距離Ｂである場合、Ａのある領域における最小値が大きさＢ、長さＢ
、厚さＢ、幅Ｂまたは距離Ｂである場合、Ａのある領域における収束値が大きさＢ、長さ
Ｂ、厚さＢ、幅Ｂまたは距離Ｂである場合、測定上Ａそのものの確からしい値の得られる
領域が大きさＢ、長さＢ、厚さＢ、幅Ｂまたは距離Ｂである場合などを含む。
【００３１】
（実施の形態１）
本実施の形態では、本発明の一態様の半導体装置について図面を用いて説明する。
【００３２】
以下では、特に断りのない限り、一例として、チャネル形成領域に酸化物半導体を含む半
導体装置について説明する。
【００３３】
図１（Ａ）は上面図であり、図１（Ａ）に示す一点鎖線Ａ１−Ａ２方向の断面が図１（Ｂ
）に相当する。また、図１（Ａ）に示す一点鎖線Ａ３−Ａ４方向の断面が図１（Ｃ）に相
当する。なお、図１（Ａ）、（Ｂ）、（Ｃ）では、図の明瞭化のために一部の要素を拡大
、縮小、または省略して図示している。また、一点鎖線Ａ１−Ａ２方向をチャネル長方向
、一点鎖線Ａ３−Ａ４方向をチャネル幅方向と呼称する場合がある。
【００３４】
なお、チャネル長とは、例えば、トランジスタの上面図において、半導体（またはトラン
ジスタがオン状態のときに半導体の中で電流の流れる部分）とゲート電極とが重なる領域
、またはチャネルが形成される領域における、ソース（ソース領域またはソース電極）と
ドレイン（ドレイン領域またはドレイン電極）との間の距離をいう。なお、一つのトラン
ジスタにおいて、チャネル長が全ての領域で同じ値をとるとは限らない。即ち、一つのト
ランジスタのチャネル長は、一つの値に定まらない場合がある。そのため、本明細書では
、チャネル長は、チャネルの形成される領域における、いずれか一の値、最大値、最小値
または平均値とする。
【００３５】
チャネル幅とは、例えば、半導体（またはトランジスタがオン状態のときに半導体の中で
電流の流れる部分）とゲート電極とが重なる領域、またはチャネルが形成される領域にお
ける、ソースとドレインとが向かい合っている部分の長さをいう。なお、一つのトランジ
スタにおいて、チャネル幅がすべての領域で同じ値をとるとは限らない。即ち、一つのト
ランジスタのチャネル幅は、一つの値に定まらない場合がある。そのため、本明細書では
、チャネル幅は、チャネルの形成される領域における、いずれか一の値、最大値、最小値
または平均値とする。
【００３６】
なお、トランジスタの構造によっては、実際にチャネルの形成される領域におけるチャネ
ル幅（以下、実効的なチャネル幅と呼ぶ。）と、トランジスタの上面図において示される
チャネル幅（以下、見かけ上のチャネル幅と呼ぶ。）と、が異なる場合がある。例えば、
立体的な構造を有するトランジスタでは、実効的なチャネル幅が、トランジスタの上面図
において示される見かけ上のチャネル幅よりも大きくなり、その影響が無視できなくなる
場合がある。例えば、微細かつ立体的な構造を有するトランジスタでは、半導体の上面に
形成されるチャネル領域の割合に対して、半導体の側面に形成されるチャネル領域の割合
が大きくなる場合がある。その場合は、上面図において示される見かけ上のチャネル幅よ
りも、実際にチャネルの形成される実効的なチャネル幅の方が大きくなる。
【００３７】
ところで、立体的な構造を有するトランジスタにおいては、実効的なチャネル幅の、実測
による見積もりが困難となる場合がある。例えば、設計値から実効的なチャネル幅を見積
もるためには、半導体の形状が既知という仮定が必要である。したがって、半導体の形状
が正確にわからない場合には、実効的なチャネル幅を正確に測定することは困難である。
【００３８】
そこで、本明細書では、トランジスタの上面図において、半導体とゲート電極とが重なる
領域における、ソースとドレインとが向かい合っている部分の長さである見かけ上のチャ
ネル幅を、「囲い込みチャネル幅（ＳＣＷ：Ｓｕｒｒｏｕｎｄｅｄ  Ｃｈａｎｎｅｌ  Ｗ
ｉｄｔｈ）」と呼ぶ場合がある。また、本明細書では、単にチャネル幅と記載した場合に
は、囲い込みチャネル幅または見かけ上のチャネル幅を指す場合がある。または、本明細
書では、単にチャネル幅と記載した場合には、実効的なチャネル幅を指す場合がある。な
お、チャネル長、チャネル幅、実効的なチャネル幅、見かけ上のチャネル幅、囲い込みチ
ャネル幅などは、断面ＴＥＭ像などを取得して、その画像を解析することなどによって、
値を決定することができる。
【００３９】
なお、トランジスタの電界効果移動度や、チャネル幅当たりの電流値などを計算して求め
る場合、囲い込みチャネル幅を用いて計算する場合がある。その場合には、実効的なチャ
ネル幅を用いて計算する場合とは異なる値をとる場合がある。
【００４０】
トランジスタ１０１は、基板１１０上の絶縁体１２０と、当該絶縁体１２０上の酸化物半
導体１３０と、当該酸化物半導体１３０と電気的に接続するソース電極１４０およびドレ
イン電極１５０と、酸化物半導体１３０、ソース電極１４０およびドレイン電極１５０上
のゲート絶縁体１６０と、酸化物半導体１３０、ソース電極１４０の一部およびドレイン
電極１５０の一部とゲート絶縁体１６０を介して重なるゲート電極１７０と、を有する。
また、ゲート絶縁体１６０およびゲート電極１７０上には絶縁体１８０を有していてもよ
い。また、絶縁体１８０上に酸化物で形成された絶縁体１８５が形成されていてもよい。
ただし、絶縁体１８５は有さなくてもよい。さらにその上部に他の絶縁体を形成してもよ
い。
【００４１】
本発明の一態様のトランジスタは、チャネル長が１０ｎｍ以上３００ｎｍ以下のトップゲ
ート型構造である。また、ゲート電極１７０とソース電極１４０とが互いに重なる領域１
９１（ＬｏｖＳ）およびゲート電極１７０とドレイン電極１５０とが互いに重なる領域１
９２（ＬｏｖＤ）を有する。領域１９１および領域１９２のチャネル長方向の幅は、寄生
容量を小さくするために３ｎｍ以上３００ｎｍ未満とすることが好ましい。
【００４２】
また、チャネルを形成する領域において、酸化物半導体１３０の膜厚は３０ｎｍ以上３０
０ｎｍ以下とすることが好ましい。例えば、１００ｎｍ以上２００ｎｍ以下とすることも
できる。なお、当該数値に絶縁体１２０のオーバーエッチングにて形成された凸部の高さ
が含まれていてもよい。即ち、当該凸部の高さと、酸化物半導体１３０の膜厚と、を併せ
て３０ｎｍ以上３００ｎｍ以下（例えば、１００ｎｍ以上２００ｎｍ以下）としても構わ
ない。
【００４３】
また、酸化物半導体１３０の膜厚をチャネル幅で除した値は、０．５以上とすることが好
ましい。例えば、０．５以上５以下または１以上３以下であることが好ましい。
【００４４】
また、ゲート絶縁体１６０の厚さは、酸化膜換算膜厚で２ｎｍ以上３０ｎｍ以下とするこ
とが好ましい。また、絶縁体１２０の厚さは、酸化膜換算膜厚で１０ｎｍ以上１０００ｎ
ｍ以下とすることが好ましい。
【００４５】
図１に示すトランジスタ１０１では、ゲート電極１７０は、酸化物半導体１３０のチャネ
ル幅方向を電気的に取り囲んだ構造となっている。特に、図２のように、ゲート電極１７
０が酸化物半導体１３０を上面だけでなく側面も取り囲んでおり、かつ酸化物半導体１３
０の下方まで伸びている構造となっていてもよい。このように、ゲート電極によって酸化
物半導体のチャネル幅方向を電気的に取り囲んだトランジスタの構造を、ｓｕｒｒｏｕｎ
ｄｅｄ  ｃｈａｎｎｅｌ（ｓ−ｃｈａｎｎｅｌ）構造とよぶ。
【００４６】
トランジスタ１０１をｓｕｒｒｏｕｎｄｅｄ  ｃｈａｎｎｅｌ構造とし、チャネル幅を狭
くすることで、酸化物半導体１３０の側面に対してゲート電界によるキャリアの制御がし
やすくなる。そのため、良好なサブスレッショルド特性と極めて小さいオフ電流を有する
トランジスタ１０１が得られる。また、このような構造とすることで、酸化物半導体１３
０の全体（バルク）にチャネルが形成される場合がある。ｓ−ｃｈａｎｎｅｌ構造では、
トランジスタのソース−ドレイン間に大電流を流すことができ、導通時の電流（オン電流
）を高くすることができる。
【００４７】
また、ソース電極１４０（および／または、ドレイン電極１５０）の、少なくとも一部（
または全部）は、酸化物半導体１３０などの半導体の、表面、側面、上面、および／また
は、下面の少なくとも一部（または全部）と、接触している。当該接触している酸化物半
導体１３０では、酸素欠損のサイトに水素が入り込むことでドナー準位を形成することが
あり、Ｎ型導電領域を有する。なお、酸素欠損のサイトに水素が入り込んだ状態をＶＯＨ
と表記する場合がある。その結果、Ｎ型導電領域を電流が流れることで、良好なオン電流
を得ることができる。
【００４８】
また、酸化物半導体１３０のチャネル形成領域中の不純物濃度を低減し、酸化物半導体を
真性または実質的に真性にすることが有効である。ここで、実質的に真性とは、酸化物半
導体のキャリア密度が、１×１０１７個／ｃｍ３以下、好ましくは１×１０１５個／ｃｍ
３以下、さらに好ましくは１×１０１３個／ｃｍ３以下、より好ましくは１×１０１１個
／ｃｍ３以下、特に好ましくは１×１０１０個／ｃｍ３以下であり、１×１０−９個／ｃ
ｍ３以上であることを指す。酸化物半導体において、水素、窒素、炭素、シリコン、およ
び主成分以外の金属元素は不純物となる。例えば、水素および窒素はドナー準位の形成に
寄与し、キャリア密度を増大させてしまう。
【００４９】
当該酸化物半導体を用いたトランジスタは、チャネル形成領域におけるキャリア密度が低
いため、しきい値電圧がマイナスとなる電気特性になることが少ない。また、当該酸化物
半導体を用いたトランジスタは、酸化物半導体のキャリアトラップが少ないため、電気特
性の変動が小さく、信頼性の高いトランジスタとなる。また、当該酸化物半導体を用いた
トランジスタは、オフ電流を非常に低くすることが可能となる。
【００５０】
また、トランジスタ１０１が電子を多数キャリアとする蓄積型である場合、酸化物半導体
１３０のソース電極１４０およびドレイン電極１５０と接する領域からチャネル形成領域
へ延びる電界が遮蔽されやすく、短チャネルでもゲート電界によるキャリアの制御を行い
やすい。
【００５１】
また、絶縁表面上にトランジスタを形成することで、半導体基板をそのままチャネル形成
領域として用いる場合と異なり、ゲート電極と酸化物半導体もしくは半導体基板との間で
寄生容量が形成されないため、ゲート電界によるキャリアの制御が容易になる。また、良
好なスイッチング特性が得られる。
【００５２】
このような構造とすることで、良好な電気特性が得られる。具体的には、優れたサブスレ
ッショルド特性、極めて小さいオフ電流、良好なオン電流が得られる。
【００５３】
このような構造とすることで、微細なトランジスタにおいても良好な電気特性が得られる
。トランジスタの微細化により、トランジスタに寄生する各種容量が減少するため、良好
なスイッチング特性が得られる。
【００５４】
一例として、チャネル長およびチャネル幅を５０ｎｍとすることができる。チャネルを形
成する領域において、酸化物半導体１３０の厚さを４０ｎｍとし、ゲート絶縁体１６０の
厚さを酸化膜換算膜厚で１１ｎｍとし、絶縁体１２０の厚さを酸化膜換算膜厚で３９０ｎ
ｍとすることができる。
【００５５】
その結果、ゲート電圧３Ｖ、ドレイン電圧１Ｖ、ソース電圧０Ｖにおけるチャネル幅で規
格化したオン電流は５８μＡ／μｍで、かつ、オフ電流は０．１ｐＡ以下とすることがで
きる。また、しきい値電圧をプラスとすることができ（ノーマリオフの電気特性ともいう
）、さらには、ドレイン電流が１ｐＡとなるゲート電圧が０Ｖ以上とすることも可能であ
る。また、ＤＩＢＬ（Ｄｒａｉｎ  Ｉｎｄｕｃｅｄ  Ｂａｒｒｉｅｒ  Ｌｏｗｅｒｉｎｇ
）は、４５ｍＶ／Ｖ以上１００ｍＶ／Ｖ以下、代表的には６７ｍＶ／Ｖ、ＳＳ（Ｓｕｂｔ
ｈｒｅｓｈｏｌｄ  ｓｗｉｎｇ  ｖａｌｕｅ）は６０ｍＶ／ｄｅｃ以上１２０ｍＶ／ｄｅ
ｃ以下、代表的には９２ｍＶ／ｄｅｃという優れた電気特性を得ることができる。
【００５６】
このような構造のトランジスタを用いることにより、ノーマリオフであって、かつ、トラ
ンジスタのスイッチ速度が１００ｎｓ未満、好ましくは１０ｎｓ未満、１０ｐｓ以上とす
ることができる。
【００５７】
一例として、チャネル長６４ｎｍ、チャネル幅６８ｎｍのトランジスタを書き込みトラン
ジスタとして用い、容量を充電させる場合、容量値１４ｆＦを持つ容量を約６０ｎｓで９
０％充電することができる。
【００５８】
また、トランジスタのスイッチ速度が１０ｎｓ未満、１０ｐｓ以上、好ましくは３ｎｓ未
満、１００ｐｓ以上とすることができる。
【００５９】
なお、トランジスタのスイッチ速度（スイッチングスピードとも呼ぶ）が速いとは、トラ
ンジスタのスイッチングに要する時間が短いことをいう。例えば、トランジスタのスイッ
チ速度とは、一つのトランジスタのゲート容量が９０％充電されるのに要する時間を表し
、一つのトランジスタが負荷のない状態で非導通状態から導通状態となる時間を表す。こ
れは、ゲート電圧が変化した際に、トランジスタのドレイン電流の増分が、ゲート容量に
蓄積される電荷の増分を充電する時間と解釈することができる。または、トランジスタの
スイッチングに要する時間とは、トランジスタを増幅器として用いる場合に、電流利得が
１以上となる最大の周波数ｆＴ（遮断周波数ともいう）を用いて、１／（２×ｆＴ）で表
わす場合がある。または、電力利得が１以上となる最大の周波数ｆｍａｘ（最大発振周波
数ともいう）を用いて１／（２×ｆｍａｘ）で表わす場合がある。電力利得としては、単
方向電力利得や最大有能電力利得を用いることができる。
【００６０】
なお、スイッチ速度は、実際に測定してもよいし、計算によって検証してもよい。計算に
よって検証する場合には、ＳＰＩＣＥを用いることができる。トランジスタモデルパラメ
ータは実際に測定したトランジスタの電気特性から抽出することが好ましい。電気特性の
測定は室温で行ってもよいし、低温（例えばー４０℃）、高温（例えば１２５℃）におけ
る電気特性を合わせて測定してもよい。トランジスタモデルの一例として、ＲＰＩ（Ｒｅ
ｎｓｓｅｌａｅｒ  Ｐｏｌｙｔｅｃｈｎｉｃ  Ｉｎｓｔｉｔｕｔｅ）モデルを用いること
ができる。また、レイアウトに基づいて、寄生容量や寄生抵抗といった寄生素子を抽出す
ることが好ましい。
【００６１】
一例として、チャネル長６４ｎｍ、チャネル幅６８ｎｍのトランジスタから抽出したトラ
ンジスタモデルパラメータを用いたＳＰＩＣＥ計算において、１ｆＦ以下の容量を充電さ
せる場合、５ｎｓ以下で９０％充電することができる。
【００６２】
また、このような構造のトランジスタを用いることにより、酸化膜換算膜厚で１１ｎｍと
いう比較的厚いゲート絶縁体でチャネル長が５０ｎｍ程度まで短くなっても極小オフ電流
と、非常に良好なサブスレッショルド特性が得られる。
【００６３】
また、このような構造のトランジスタを用いることにより、酸化膜換算膜厚で１１ｎｍと
いう比較的厚いゲート絶縁体で、かつゲートオーバーラップ構造にもかかわらず、チャネ
ル長が５０ｎｍ程度まで短くなっても極小オフ電流と、非常に良好なサブスレッショルド
特性が得られる。
【００６４】
比較的厚いゲート絶縁体を用いることで、ゲート絶縁体を介したリーク電流が低減される
。また、薄いゲート絶縁体を形成する場合と比較して、容易に製造でき、膜厚ばらつきの
小さいゲート絶縁体を形成することが可能となる。
【００６５】
なお、トランジスタの「ソース」や「ドレイン」の機能は、異なる極性のトランジスタを
採用する場合や、回路動作において電流の方向が変化する場合などには入れ替わることが
ある。このため、本明細書においては、「ソース」や「ドレイン」という用語は、入れ替
えて用いることができるものとする。
【００６６】
なお、ソース電極１４０（および／または、ドレイン電極１５０）の、少なくとも一部（
または全部）は、酸化物半導体１３０などの半導体の、表面、側面、上面、および／また
は、下面の少なくとも一部（または全部）に設けられている。
【００６７】
または、ソース電極１４０（および／または、ドレイン電極１５０）の、少なくとも一部
（または全部）は、酸化物半導体１３０などの半導体の、表面、側面、上面、および／ま
たは、下面の少なくとも一部（または全部）と、接触している。または、ソース電極１４
０（および／または、ドレイン電極１５０）の、少なくとも一部（または全部）は、酸化
物半導体１３０などの半導体の少なくとも一部（または全部）と、接触している。
【００６８】
または、ソース電極１４０（および／または、ドレイン電極１５０）の、少なくとも一部
（または全部）は、酸化物半導体１３０などの半導体の、表面、側面、上面、および／ま
たは、下面の少なくとも一部（または全部）と、電気的に接続されている。または、ソー
ス電極１４０（および／または、ドレイン電極１５０）の、少なくとも一部（または全部
）は、酸化物半導体１３０などの半導体の少なくとも一部（または全部）と、電気的に接
続されている。
【００６９】
または、ソース電極１４０（および／または、ドレイン電極１５０）の、少なくとも一部
（または全部）は、酸化物半導体１３０などの半導体の、表面、側面、上面、および／ま
たは、下面の少なくとも一部（または全部）に、近接して配置されている。または、ソー
ス電極１４０（および／または、ドレイン電極１５０）の、少なくとも一部（または全部
）は、酸化物半導体１３０などの半導体の少なくとも一部（または全部）に、近接して配
置されている。
【００７０】
または、ソース電極１４０（および／または、ドレイン電極１５０）の、少なくとも一部
（または全部）は、酸化物半導体１３０などの半導体の、表面、側面、上面、および／ま
たは、下面の少なくとも一部（または全部）の横側に配置されている。または、ソース電
極１４０（および／または、ドレイン電極１５０）の、少なくとも一部（または全部）は
、酸化物半導体１３０などの半導体の少なくとも一部（または全部）の横側に配置されて
いる。
【００７１】
または、ソース電極１４０（および／または、ドレイン電極１５０）の、少なくとも一部
（または全部）は、酸化物半導体１３０などの半導体の、表面、側面、上面、および／ま
たは、下面の少なくとも一部（または全部）の斜め上側に配置されている。または、ソー
ス電極１４０（および／または、ドレイン電極１５０）の、少なくとも一部（または全部
）は、酸化物半導体１３０などの半導体の少なくとも一部（または全部）の斜め上側に配
置されている。
【００７２】
または、ソース電極１４０（および／または、ドレイン電極１５０）の、少なくとも一部
（または全部）は、酸化物半導体１３０などの半導体の、表面、側面、上面、および／ま
たは、下面の少なくとも一部（または全部）の上側に配置されている。または、ソース電
極１４０（および／または、ドレイン電極１５０）の、少なくとも一部（または全部）は
、酸化物半導体１３０などの半導体の少なくとも一部（または全部）の上側に配置されて
いる。
【００７３】
また、トランジスタ１０１は、図３に示すように、酸化物半導体１３０と基板１１０との
間に導電体１７２を備えていてもよい。当該導電体を第２のゲート電極（バックゲート）
として用いることで、更なるオン電流の増加や、しきい値電圧の制御を行うことができる
。オン電流を増加させるには、例えば、ゲート電極１７０と導電体１７２を同電位として
トランジスタ１０１を駆動させればよい。また、しきい値電圧の制御を行うには、ゲート
電極１７０とは異なる定電位を導電体１７２に供給すればよい。
【００７４】
また、本発明の一態様のトランジスタは、図４（Ａ）、図４（Ｂ）および図４（Ｃ）に示
す構成であってもよい。図４（Ａ）は上面図であり、図４（Ａ）に示す一点鎖線Ｂ１−Ｂ
２方向の断面が図４（Ｂ）に相当する。また、図４（Ａ）に示す一点鎖線Ｂ３−Ｂ４方向
の断面が図４（Ｃ）に相当する。なお、図４（Ａ）、図４（Ｂ）および図４（Ｃ）では、
図の明瞭化のために一部の要素を拡大、縮小、または省略して図示している。また、一点
鎖線Ｂ１−Ｂ２方向をチャネル長方向、一点鎖線Ｂ３−Ｂ４方向をチャネル幅方向と呼称
する場合がある。
【００７５】
図４（Ａ）、図４（Ｂ）および図４（Ｃ）に示すトランジスタ１０２は、酸化物半導体１
３０が絶縁体１２０側から第１の酸化物半導体１３１、第２の酸化物半導体１３２、およ
び第３の酸化物半導体１３３の順で形成された点がトランジスタ１０１とは異なる。
【００７６】
例えば、第１の酸化物半導体１３１、第２の酸化物半導体１３２、および第３の酸化物半
導体１３３には、それぞれ組成の異なる酸化物半導体などを用いることができる。ただし
、例えば、第１の酸化物半導体１３１と、第３の酸化物半導体１３３と、が同じまたはそ
の近傍の組成であってもよい。
【００７７】
なお、トランジスタ１０１における酸化物半導体１３０の形状に関する説明は、トランジ
スタ１０２にも適用でき、同様の効果を得ることができる。また、図３に示す構成をトラ
ンジスタ１０２に適用することもできる。
【００７８】
また、本発明の一態様のトランジスタは、図５（Ａ）、図５（Ｂ）および図５（Ｃ）に示
す構成であってもよい。図５（Ａ）は上面図であり、図５（Ａ）に示す一点鎖線Ｃ１−Ｃ
２方向の断面が図５（Ｂ）に相当する。また、図５（Ａ）に示す一点鎖線Ｃ３−Ｃ４方向
の断面が図５（Ｃ）に相当する。なお、図５（Ａ）、図５（Ｂ）および図５（Ｃ）では、
図の明瞭化のために一部の要素を拡大、縮小、または省略して図示している。また、一点
鎖線Ｃ１−Ｃ２方向をチャネル長方向、一点鎖線Ｃ３−Ｃ４方向をチャネル幅方向と呼称
する場合がある。
【００７９】
図５（Ａ）、図５（Ｂ）および図５（Ｃ）に示すトランジスタ１０３は、酸化物半導体１
３０が絶縁体１２０側から第１の酸化物半導体１３１、第２の酸化物半導体１３２の順で
形成された積層と、当該積層の一部を覆う第３の酸化物半導体１３３を有する点が、トラ
ンジスタ１０１およびトランジスタ１０２とは異なる。
【００８０】
例えば、第１の酸化物半導体１３１、第２の酸化物半導体１３２、および第３の酸化物半
導体１３３には、それぞれ組成の異なる酸化物半導体などを用いることができる。ただし
、例えば、第１の酸化物半導体１３１と、第３の酸化物半導体１３３と、が同じまたはそ
の近傍の組成であってもよい。
【００８１】
具体的にトランジスタ１０３は、基板１１０上の絶縁体１２０と、当該絶縁体１２０上の
第１の酸化物半導体１３１、第２の酸化物半導体１３２の順で形成された積層と、当該積
層の一部と電気的に接続するソース電極１４０およびドレイン電極１５０と、当該積層の
一部、ソース電極１４０の一部、およびドレイン電極１５０の一部を覆う第３の酸化物半
導体１３３と、当該積層の一部、ソース電極１４０の一部、ドレイン電極１５０の一部、
第３の酸化物半導体１３３と重なるゲート絶縁体１６０およびゲート電極１７０と、を有
する。また、ソース電極１４０およびドレイン電極１５０、ならびにゲート電極１７０上
には絶縁体１８０が設けられていてもよい。また、絶縁体１８０上に酸化物で形成された
絶縁体１８５が形成されていてもよい。絶縁体１８５を有さなくてもよい。また、さらに
その上部に他の絶縁体を形成してもよい。
【００８２】
図１に示すトランジスタ１０１ではチャネルが形成される領域において酸化物半導体１３
０は一層である。一方、図４に示すトランジスタ１０２では酸化物半導体１３０は基板１
１０側から第１の酸化物半導体１３１、第２の酸化物半導体１３２、第３の酸化物半導体
１３３が積層された三層構造を有している。また、図５に示すトランジスタ１０３では、
トランジスタ１０２と同様に三層構造の酸化物半導体１３０を有している。一方、チャネ
ル形成領域において第２の酸化物半導体１３２は第１の酸化物半導体１３１および第３の
酸化物半導体１３３で取り囲まれている構造となっている。
【００８３】
なお、トランジスタ１０２およびトランジスタ１０３の構造において、酸化物半導体１３
０を構成する三層の材料を適切に選択することで電流を第２の酸化物半導体１３２の全体
に流すことができる。酸化物半導体１３０内部の第２の酸化物半導体１３２に電流が流れ
ることで、界面散乱の影響を受けにくく、高いオン電流を得ることができる。なお、第２
の酸化物半導体１３２を厚くすると、オン電流を向上させることができる。
【００８４】
次に本発明の一態様のトランジスタの構成要素について詳細を説明する。
【００８５】
基板１１０は、単なる支持材料に限らず、他のトランジスタなどのデバイスが形成された
基板であってもよい。この場合、トランジスタのゲート電極１７０、ソース電極１４０、
およびドレイン電極１５０の一つは、上記の他のデバイスと電気的に接続されていてもよ
い。
【００８６】
絶縁体１２０は、基板１１０からの不純物の拡散を防止する役割を有するほか、酸化物半
導体１３０に酸素を供給する役割を担うことができる。したがって、絶縁体１２０は酸素
を含む絶縁体であることが好ましく、化学量論組成よりも多い酸素を含む絶縁体であるこ
とがより好ましい。例えば、昇温脱離ガス分光法（ＴＤＳ：Ｔｈｅｒｍａｌ  Ｄｅｓｏｒ
ｐｔｉｏｎ  Ｓｐｅｃｔｒｏｍｅｔｒｙ）にて、酸素原子に換算しての酸素の放出量が１
．０×１０１９ａｔｏｍｓ／ｃｍ３以上である膜とする。なお、上記ＴＤＳ分析時におけ
る膜の表面温度としては１００℃以上７００℃以下、または１００℃以上５００℃以下の
範囲が好ましい。また、上述のように基板１１０が他のデバイスが形成された基板である
場合、絶縁体１２０は、層間絶縁体としての機能も有する。その場合は、表面が平坦にな
るようにＣＭＰ（Ｃｈｅｍｉｃａｌ  Ｍｅｃｈａｎｉｃａｌ  Ｐｏｌｉｓｈｉｎｇ）法等
で平坦化処理を行うことが好ましい。
【００８７】
なお、本実施の形態では、酸化物半導体１３０が三層構造である場合を主として詳細を説
明するが、積層数は問わない。トランジスタ１０１のように酸化物半導体１３０が一層の
場合は、本実施の形態で説明する第２の酸化物半導体１３２に相当する層を用いればよい
。また、酸化物半導体１３０が二層の場合は、例えば、トランジスタ１０２またはトラン
ジスタ１０３に示す酸化物半導体１３０の構成において、第３の酸化物半導体１３３を設
けない構成とすればよい。この構成の場合、第２の酸化物半導体１３２と第１の酸化物半
導体１３１を入れ替えることもできる。また、酸化物半導体１３０が四層以上である場合
は、例えば、本実施の形態で説明する三層構造の積層に対して他の酸化物半導体を積む構
成や当該三層構造におけるいずれかの界面に他の酸化物半導体を挿入する構成とすること
ができる。
【００８８】
一例としては、第２の酸化物半導体１３２には、第１の酸化物半導体１３１および第３の
酸化物半導体１３３よりも電子親和力（真空準位から伝導帯下端までのエネルギー）が大
きい酸化物半導体を用いる。電子親和力は、真空準位と価電子帯上端とのエネルギー差（
イオン化ポテンシャル）から、伝導帯下端と価電子帯上端とのエネルギー差（エネルギー
ギャップ）を差し引いた値として求めることができる。
【００８９】
第１の酸化物半導体１３１および第３の酸化物半導体１３３は、第２の酸化物半導体１３
２を構成する金属元素を一種以上含み、例えば、伝導帯下端のエネルギーが第２の酸化物
半導体１３２よりも、０．０５ｅＶ、０．０７ｅＶ、０．１ｅＶ、０．１５ｅＶのいずれ
か以上であって、２ｅＶ、１ｅＶ、０．５ｅＶ、０．４ｅＶのいずれか以下の範囲で真空
準位に近い酸化物半導体で形成することが好ましい。
【００９０】
このような構造において、ゲート電極１７０に電界を印加すると、酸化物半導体１３０の
うち、伝導帯下端のエネルギーが最も小さい第２の酸化物半導体１３２にチャネルが形成
される。
【００９１】
また、第１の酸化物半導体１３１は、第２の酸化物半導体１３２を構成する金属元素を一
種以上含んで構成されるため、第２の酸化物半導体１３２と絶縁体１２０とが接した場合
の界面と比較して、第２の酸化物半導体１３２と第１の酸化物半導体１３１との界面には
界面準位を形成されにくくなる。該界面準位はチャネルを形成することがあるため、トラ
ンジスタのしきい値電圧が変動することがある。したがって、第１の酸化物半導体１３１
を設けることにより、トランジスタのしきい値電圧などの電気特性のばらつきを低減する
ことができる。また、当該トランジスタの信頼性を向上させることができる。
【００９２】
また、第３の酸化物半導体１３３は、第２の酸化物半導体１３２を構成する金属元素を一
種以上含んで構成されるため、第２の酸化物半導体１３２とゲート絶縁体１６０が接した
場合の界面と比較して、第２の酸化物半導体１３２と第３の酸化物半導体１３３との界面
ではキャリアの散乱が起こりにくくなる。したがって、第３の酸化物半導体１３３を設け
ることにより、トランジスタの電界効果移動度を高くすることができる。
【００９３】
第１の酸化物半導体１３１および第３の酸化物半導体１３３には、例えば、Ａｌ、Ｔｉ、
Ｇａ、Ｇｅ、Ｙ、Ｚｒ、Ｓｎ、Ｌａ、ＣｅまたはＨｆを第２の酸化物半導体１３２よりも
高い原子数比で含む材料を用いることができる。具体的には、当該原子数比を１．５倍以
上、好ましくは２倍以上、さらに好ましくは３倍以上とする。前述の元素は酸素と強く結
合するため、酸素欠損が酸化物半導体に生じることを抑制する機能を有する。すなわち、
第１の酸化物半導体１３１および第３の酸化物半導体１３３は、第２の酸化物半導体１３
２よりも酸素欠損が生じにくいと言うことができる。
【００９４】
なお、第１の酸化物半導体１３１、第２の酸化物半導体１３２、第３の酸化物半導体１３
３が、少なくともインジウム、亜鉛およびＭ（Ａｌ、Ｔｉ、Ｇａ、Ｇｅ、Ｙ、Ｚｒ、Ｓｎ
、Ｌａ、ＣｅまたはＨｆ等の金属）を含むＩｎ−Ｍ−Ｚｎ酸化物であるとき、第１の酸化
物半導体１３１をＩｎ：Ｍ：Ｚｎ＝ｘ１：ｙ１：ｚ１［原子数比］、第２の酸化物半導体
１３２をＩｎ：Ｍ：Ｚｎ＝ｘ２：ｙ２：ｚ２［原子数比］、第３の酸化物半導体１３３を
Ｉｎ：Ｍ：Ｚｎ＝ｘ３：ｙ３：ｚ３［原子数比］とすると、ｙ１／ｘ１およびｙ３／ｘ３
がｙ２／ｘ２よりも大きくなることが好ましい。ｙ１／ｘ１およびｙ３／ｘ３はｙ２／ｘ
２よりも１．５倍以上、好ましくは２倍以上、さらに好ましくは３倍以上とする。このと
き、第２の酸化物半導体１３２において、ｙ２がｘ２以上であるとトランジスタの電気特
性を安定させることができる。ただし、ｙ２がｘ２の３倍以上になると、トランジスタの
電界効果移動度が低下してしまうため、ｙ２はｘ２の３倍未満であることが好ましい。
【００９５】
第１の酸化物半導体１３１および第３の酸化物半導体１３３のＺｎおよびＯを除いてのＩ
ｎおよびＭの原子数比率は、好ましくはＩｎが５０ａｔｏｍｉｃ％未満、Ｍが５０ａｔｏ
ｍｉｃ％より高く、さらに好ましくはＩｎが２５ａｔｏｍｉｃ％未満、Ｍが７５ａｔｏｍ
ｉｃ％より高くする。また、第２の酸化物半導体１３２のＺｎおよびＯを除いてのＩｎお
よびＭの原子数比率は、好ましくはＩｎが２５ａｔｏｍｉｃ％より高く、Ｍが７５ａｔｏ
ｍｉｃ％未満、さらに好ましくはＩｎが３４ａｔｏｍｉｃ％より高く、Ｍが６６ａｔｏｍ
ｉｃ％未満とする。
【００９６】
第１の酸化物半導体１３１および第３の酸化物半導体１３３の厚さは、３ｎｍ以上１００
ｎｍ以下、好ましくは３ｎｍ以上５０ｎｍ以下とする。また、第２の酸化物半導体１３２
の厚さは、３ｎｍ以上２００ｎｍ以下、好ましくは１０ｎｍ以上１００ｎｍ以下、さらに
好ましくは１０ｎｍ以上８０ｎｍ以下とする。また、第２の酸化物半導体１３２は、第１
の酸化物半導体１３１および第３の酸化物半導体１３３より厚い方が好ましい。
【００９７】
なお、酸化物半導体をチャネルとするトランジスタに安定した電気特性を付与するために
は、酸化物半導体中の不純物濃度を低減し、酸化物半導体を真性または実質的に真性にす
ることが有効である。ここで、実質的に真性とは、酸化物半導体のキャリア密度が、１×
１０１７個／ｃｍ３以下、好ましくは１×１０１５個／ｃｍ３以下、さらに好ましくは１
×１０１３個／ｃｍ３以下、より好ましくは１×１０１１個／ｃｍ３以下、特に好ましく
は１×１０１０個／ｃｍ３以下であり、１×１０−９個／ｃｍ３以上であることを指す。
【００９８】
また、酸化物半導体において、水素、窒素、炭素、シリコン、および主成分以外の金属元
素は不純物となる。例えば、水素および窒素はドナー準位の形成に寄与し、キャリア密度
を増大させてしまう。また、シリコンは酸化物半導体中で不純物準位の形成に寄与する。
当該不純物準位はトラップとなり、トランジスタの電気特性を劣化させることがある。し
たがって、第１の酸化物半導体１３１、第２の酸化物半導体１３２および第３の酸化物半
導体１３３の層中や、それぞれの界面において不純物濃度を低減させることが好ましい。
【００９９】
酸化物半導体を真性または実質的に真性とするためには、ＳＩＭＳ（Ｓｅｃｏｎｄａｒｙ
Ｉｏｎ  Ｍａｓｓ  Ｓｐｅｃｔｒｏｍｅｔｒｙ）分析において、例えば、酸化物半導体
のある深さにおいて、または、酸化物半導体のある領域において、シリコン濃度を１×１
０１９ａｔｏｍｓ／ｃｍ３未満、好ましくは５×１０１８ａｔｏｍｓ／ｃｍ３未満、さら
に好ましくは１×１０１８ａｔｏｍｓ／ｃｍ３未満とする。また、水素濃度は、例えば、
酸化物半導体のある深さにおいて、または、酸化物半導体のある領域において、２×１０
２０ａｔｏｍｓ／ｃｍ３以下、好ましくは５×１０１９ａｔｏｍｓ／ｃｍ３以下、より好
ましくは１×１０１９ａｔｏｍｓ／ｃｍ３以下、さらに好ましくは５×１０１８ａｔｏｍ
ｓ／ｃｍ３以下とする。また、窒素濃度は、例えば、酸化物半導体のある深さにおいて、
または、酸化物半導体のある領域において、５×１０１９ａｔｏｍｓ／ｃｍ３未満、好ま
しくは５×１０１８ａｔｏｍｓ／ｃｍ３以下、より好ましくは１×１０１８ａｔｏｍｓ／
ｃｍ３以下、さらに好ましくは５×１０１７ａｔｏｍｓ／ｃｍ３以下とする。
【０１００】
また、酸化物半導体が結晶を含む場合、シリコンや炭素が高濃度で含まれると、酸化物半
導体の結晶性を低下させることがある。酸化物半導体の結晶性を低下させないためには、
例えば、酸化物半導体のある深さにおいて、または、酸化物半導体のある領域において、
シリコン濃度を１×１０１９ａｔｏｍｓ／ｃｍ３未満、好ましくは５×１０１８ａｔｏｍ
ｓ／ｃｍ３未満、さらに好ましくは１×１０１８ａｔｏｍｓ／ｃｍ３未満とすればよい。
また、例えば、酸化物半導体のある深さにおいて、または、酸化物半導体のある領域にお
いて、炭素濃度を１×１０１９ａｔｏｍｓ／ｃｍ３未満、好ましくは５×１０１８ａｔｏ
ｍｓ／ｃｍ３未満、さらに好ましくは１×１０１８ａｔｏｍｓ／ｃｍ３未満とすればよい
。
【０１０１】
また、上述のように高純度化された酸化物半導体をチャネル形成領域に用いたトランジス
タのオフ電流は極めて小さい。例えば、ソースとドレインとの間の電圧を０．１Ｖ、５Ｖ
、または、１０Ｖ程度とした場合に、トランジスタのチャネル幅で規格化したオフ電流を
数ｙＡ／μｍから数ｚＡ／μｍにまで低減することが可能となる。
【０１０２】
また、上述のように高純度化された酸化物半導体は、キャリア発生源が少ないため、キャ
リア密度を低くすることができる。したがって、当該酸化物半導体を用いたトランジスタ
は、しきい値電圧がマイナスとなる電気特性になることが少ない。また、当該酸化物半導
体は、キャリアトラップが少ない。そのため、当該酸化物半導体を用いたトランジスタは
、電気特性の変動が小さく、信頼性の高いトランジスタとなる。
【０１０３】
なお、トランジスタのゲート絶縁体としては、シリコンを含む絶縁体が多く用いられるた
め、上記理由により酸化物半導体のチャネルとなる領域は、本発明の一態様のトランジス
タのようにゲート絶縁体と接しない構造が好ましいということができる。また、ゲート絶
縁体と酸化物半導体との界面にチャネルが形成される場合、該界面でキャリアの散乱が起
こり、トランジスタの電界効果移動度が低くなることがある。このような観点からも、酸
化物半導体のチャネルとなる領域はゲート絶縁体から離すことが好ましいといえる。
【０１０４】
したがって、酸化物半導体１３０を第１の酸化物半導体１３１、第２の酸化物半導体１３
２、第３の酸化物半導体１３３の積層構造とすることで、第２の酸化物半導体１３２にチ
ャネルを形成することができ、高い電界効果移動度および安定した電気特性を有したトラ
ンジスタを形成することができる。また、良好なスイッチング特性が得られる。
【０１０５】
第１の酸化物半導体１３１、第２の酸化物半導体１３２、第３の酸化物半導体１３３のバ
ンド構造においては、伝導帯下端のエネルギーが連続的に変化する。これは、第１の酸化
物半導体１３１、第２の酸化物半導体１３２、第３の酸化物半導体１３３の組成が近似す
ることにより、酸素が相互に拡散しやすい点からも理解される。したがって、第１の酸化
物半導体１３１、第２の酸化物半導体１３２、第３の酸化物半導体１３３は組成が異なる
層の積層体ではあるが、物性的に連続であるということもでき、本明細書の図面において
、当該積層体のそれぞれの界面は点線で表している。
【０１０６】
主成分を共通として積層された酸化物半導体１３０は、各層を単に積層するのではなく連
続接合（ここでは特に伝導帯下端のエネルギーが各層の間で連続的に変化するＵ字型の井
戸構造（Ｕ  Ｓｈａｐｅ  Ｗｅｌｌ））が形成されるように作製する。すなわち、各層の
界面にトラップ中心や再結合中心のような欠陥準位を形成するような不純物濃度が低くな
るように積層構造を形成する。仮に、積層された酸化物半導体の層間に不純物が高濃度で
存在していると、エネルギーバンドの連続性が失われ、界面でキャリアがトラップあるい
は再結合により消滅してしまう場合がある。
【０１０７】
例えば、第１の酸化物半導体１３１および第３の酸化物半導体１３３にはＩｎ：Ｇａ：Ｚ
ｎ＝１：３：２、１：３：３、１：３：４、１：３：６、１：６：４または１：９：６（
原子数比）、第２の酸化物半導体１３２にはＩｎ：Ｇａ：Ｚｎ＝１：１：１、５：５：６
、または３：１：２（原子数比）などのＩｎ−Ｇａ−Ｚｎ酸化物などを用いることができ
る。また、第１の酸化物半導体１３１にＩｎ：Ｇａ：Ｚｎ＝１：６：４または１：９：６
（原子数比）、第３の酸化物半導体１３３にＩｎ：Ｇａ：Ｚｎ＝１：３：２、１：３：３
、１：３：４（原子数比）のＩｎ−Ｇａ−Ｚｎ酸化物などを用いてもよい。このような、
第１の酸化物半導体１３１、第２の酸化物半導体１３２および第３の酸化物半導体１３３
の成膜に、上述した原子数比の酸化物ターゲットを用いたスパッタリング法を用いると好
ましい。スパッタリング法を用いた場合、基板加熱温度にもよるが、成膜された酸化物半
導体の組成に対する亜鉛の比率が、ターゲットの組成と比べて２０％から６０％程度低減
する場合がある。また、成膜された酸化物半導体の組成に対するガリウムの比率が、ター
ゲットの組成と比べて１％から２０％程度低減する場合がある。
【０１０８】
酸化物半導体１３０における第２の酸化物半導体１３２はウェル（井戸）となり、酸化物
半導体１３０を用いたトランジスタにおいて、チャネルは第２の酸化物半導体１３２に形
成される。なお、酸化物半導体１３０は伝導帯下端のエネルギーが連続的に変化している
ため、Ｕ字型井戸とも呼ぶことができる。また、このような構成で形成されたチャネルを
埋め込みチャネルということもできる。
【０１０９】
また、第１の酸化物半導体１３１および第３の酸化物半導体１３３と、酸化シリコン膜な
どの絶縁体との界面近傍には、不純物や欠陥に起因したトラップ準位が形成され得る。第
１の酸化物半導体１３１および第３の酸化物半導体１３３があることにより、第２の酸化
物半導体１３２と当該トラップ準位とを遠ざけることができる。
【０１１０】
ただし、第１の酸化物半導体１３１および第３の酸化物半導体１３３の伝導帯下端のエネ
ルギーと、第２の酸化物半導体１３２の伝導帯下端のエネルギーとの差が小さい場合、第
２の酸化物半導体１３２の電子が該エネルギー差を越えてトラップ準位に達することがあ
る。マイナスの電荷となる電子がトラップ準位に捕獲されることで、トランジスタのしき
い値電圧はプラス方向にシフトしてしまう。
【０１１１】
したがって、トランジスタのしきい値電圧の変動を低減するには、第１の酸化物半導体１
３１および第３の酸化物半導体１３３の伝導帯下端のエネルギーと、第２の酸化物半導体
１３２の伝導帯下端のエネルギーとの間に一定以上の差を設けることが好ましい。それぞ
れの当該エネルギー差は、０．１ｅＶ以上が好ましく、０．１５ｅＶ以上がより好ましい
。
【０１１２】
第１の酸化物半導体１３１、第２の酸化物半導体１３２および第３の酸化物半導体１３３
には、結晶部が含まれることが好ましい。特にｃ軸に配向した結晶を用いることでトラン
ジスタに安定した電気特性を付与することができる。
【０１１３】
ソース電極１４０およびドレイン電極１５０には、酸化物半導体から酸素を引き抜く性質
を有する導電体を用いると好ましい。例えば、Ａｌ、Ｃｒ、Ｃｕ、Ｔａ、Ｔｉ、Ｍｏ、Ｗ
などを用いることができる。上記材料において、特に酸素と結合しやすいＴｉや、後のプ
ロセス温度を比較的高く設定できる、融点の高いＷを用いることがより好ましい。
【０１１４】
酸化物半導体から酸素を引き抜く性質を有する導電体の作用により、酸化物半導体中の酸
素が脱離し、酸化物半導体中に酸素欠損が形成される。当該酸化物半導体中に僅かに含ま
れる水素と当該酸素欠損が結合することにより当該領域は顕著にｎ型化する。したがって
、ｎ型化した当該領域はトランジスタのソースまたはドレインとして作用させることがで
きる。
【０１１５】
ゲート絶縁体１６０には、酸化アルミニウム、酸化マグネシウム、酸化シリコン、酸化窒
化シリコン、窒化酸化シリコン、窒化シリコン、酸化ガリウム、酸化ゲルマニウム、酸化
イットリウム、酸化ジルコニウム、酸化ランタン、酸化ネオジム、酸化ハフニウムおよび
酸化タンタルを一種以上含む絶縁体を用いることができる。また、ゲート絶縁体１６０は
上記材料の積層であってもよい。なお、ゲート絶縁体１６０に、ランタン（Ｌａ）、窒素
、ジルコニウム（Ｚｒ）などを、不純物として含んでいてもよい。
【０１１６】
また、ゲート絶縁体１６０の積層構造の一例について説明する。ゲート絶縁体１６０は、
例えば、酸素、窒素、シリコン、ハフニウムなどを有する。具体的には、酸化ハフニウム
、および酸化シリコンまたは酸化窒化シリコンを含むと好ましい。
【０１１７】
酸化ハフニウムは、酸化シリコンや酸化窒化シリコンと比べて比誘電率が高い。したがっ
て、酸化膜換算膜厚に対して物理的な膜厚を大きくできるため、酸化膜換算膜厚を１０ｎ
ｍ以下または５ｎｍ以下とした場合でも、トンネル電流によるリーク電流を小さくするこ
とができる。即ち、オフ電流の小さいトランジスタを実現することができる。さらに、結
晶構造を有する酸化ハフニウムは、非晶質構造を有する酸化ハフニウムと比べて高い比誘
電率を備える。したがって、オフ電流の小さいトランジスタとするためには、結晶構造を
有する酸化ハフニウムを用いることが好ましい。結晶構造の例としては、単斜晶系や立方
晶系などが挙げられる。ただし、本発明の一態様は、これらに限定されない。
【０１１８】
ところで、結晶構造を有する酸化ハフニウムの被形成面は、欠陥に起因した界面準位を有
する場合がある。該界面準位はトラップセンターとして機能する場合がある。そのため、
酸化ハフニウムがトランジスタのチャネル形成領域に近接して配置されるとき、該界面準
位によってトランジスタの電気特性が劣化する場合がある。そこで、該界面準位の影響を
低減するために、トランジスタのチャネル形成領域と酸化ハフニウムとの間に、別の膜を
配置することによって互いに離間させることが好ましい場合がある。この膜は、緩衝機能
を有する。緩衝機能を有する膜は、ゲート絶縁体１６０に含まれる膜であってもよいし、
酸化物半導体に含まれる膜であってもよい。即ち、緩衝機能を有する膜としては、酸化シ
リコン、酸化窒化シリコン、酸化物半導体などを用いることができる。なお、緩衝機能を
有する膜には、たとえば、チャネル形成領域となる半導体よりもエネルギーギャップの大
きい半導体または絶縁体を用いる。または、緩衝機能を有する膜には、たとえば、チャネ
ル形成領域となる半導体よりも電子親和力の小さい半導体または絶縁体を用いる。または
、緩衝機能を有する膜には、たとえば、チャネル形成領域となる半導体よりもイオン化エ
ネルギーの大きい半導体または絶縁体を用いる。
【０１１９】
一方、上述した結晶構造を有する酸化ハフニウムの被形成面における界面準位（トラップ
センター）に電荷をトラップさせることで、トランジスタのしきい値電圧を制御できる場
合がある。該電荷を安定して存在させるためには、たとえば、チャネル形成領域と酸化ハ
フニウムとの間に、酸化ハフニウムよりもエネルギーギャップの大きい絶縁体を配置すれ
ばよい。または、酸化ハフニウムよりも電子親和力の小さい半導体または絶縁体を配置す
ればよい。または、緩衝機能を有する膜には、酸化ハフニウムよりもイオン化エネルギー
の大きい半導体または絶縁体を配置すればよい。このような絶縁体を用いることで、界面
準位にトラップされた電荷の放出が起こりにくくなり、長期間に渡って電荷を保持するこ
とができる。
【０１２０】
そのような絶縁体として、例えば、酸化シリコン、酸化窒化シリコンが挙げられる。ゲー
ト絶縁体１６０内の界面準位に電荷を捕獲させるためには、酸化物半導体１３０からゲー
ト電極１７０に向かって電子を移動させればよい。具体的な例としては、高い温度（例え
ば、１２５℃以上４５０℃以下、代表的には１５０℃以上３００℃以下）の下で、ゲート
電極１７０の電位をソース電極１４０やドレイン電極１５０の電位より高い状態にて１秒
以上、代表的には１分以上維持すればよい。
【０１２１】
このようにゲート絶縁体１６０などの界面準位に所望の量の電子を捕獲させたトランジス
タは、しきい値電圧がプラス側にシフトする。ゲート電極１７０の電圧や、電圧を印加す
る時間を調整することによって、電子を捕獲させる量（しきい値電圧の変動量）を制御す
ることができる。なお、電荷を捕獲させることができれば、ゲート絶縁体１６０内でなく
ても構わない。同様の構造を有する積層膜を、他の絶縁体に用いても構わない。
【０１２２】
ゲート電極１７０には、Ａｌ、Ｔｉ、Ｃｒ、Ｃｏ、Ｎｉ、Ｃｕ、Ｙ、Ｚｒ、Ｍｏ、Ｒｕ、
Ａｇ、ＴａおよびＷなどの導電体を用いることができる。また、当該ゲート電極は、上記
材料の積層であってもよい。また、当該ゲート電極には、窒素を含んだ導電体を用いても
よい。
【０１２３】
ゲート絶縁体１６０、およびゲート電極１７０上に形成する絶縁体１８０には、酸化アル
ミニウム膜を含むことが好ましい。酸化アルミニウム膜は、水素、水分などの不純物、お
よび酸素の両方に対して膜を透過させない遮断効果が高い。したがって、酸化アルミニウ
ム膜は、トランジスタの作製工程中および作製後において、トランジスタの電気特性の変
動要因となる水素、水分などの不純物の酸化物半導体１３０への混入防止、酸化物半導体
１３０を構成する主成分材料である酸素の酸化物半導体からの放出防止、絶縁体１２０か
らの酸素の不必要な放出防止の効果を有する保護膜として用いることに適している。また
、酸化アルミニウム膜に含まれる酸素を酸化物半導体中に拡散させることもできる。
【０１２４】
また、絶縁体１８０上には絶縁体１８５が形成されていることが好ましい。絶縁体１８５
には、酸化マグネシウム、酸化シリコン、酸化窒化シリコン、窒化酸化シリコン、窒化シ
リコン、酸化ガリウム、酸化ゲルマニウム、酸化イットリウム、酸化ジルコニウム、酸化
ランタン、酸化ネオジム、酸化ハフニウムおよび酸化タンタルを一種以上含む絶縁体を用
いることができる。また、絶縁体１８５は上記材料の積層であってもよい。
【０１２５】
ここで、絶縁体１８５は絶縁体１２０と同様に化学量論組成よりも多くの酸素を有するこ
とが好ましい。絶縁体１８５から放出される酸素はゲート絶縁体１６０を経由して酸化物
半導体１３０のチャネル形成領域に拡散させることができることから、チャネル形成領域
に形成された酸素欠損に酸素を補填することができる。したがって、安定したトランジス
タの電気特性を得ることができる。
【０１２６】
また、半導体装置を高集積化するにはトランジスタの微細化が必須である。一方、トラン
ジスタの微細化によりトランジスタの電気特性が悪化することが知られている。
【０１２７】
そこで、図５に示す本発明の一態様のトランジスタでは、前述したように、チャネルが形
成される第２の酸化物半導体１３２を覆うように第３の酸化物半導体１３３が形成されて
おり、チャネル形成層とゲート絶縁体が接しない構成となっている。そのため、チャネル
形成層とゲート絶縁体との界面で生じるキャリアの散乱を抑えることができ、トランジス
タのオン電流を大きくすることができる。その結果、良好なスイッチング特性が得られる
。
【０１２８】
本発明の一態様のトランジスタでは、前述したように酸化物半導体１３０のチャネル幅方
向を電気的に取り囲むようにゲート電極１７０が形成されているため、酸化物半導体１３
０に対しては垂直方向からのゲート電界に加えて、側面方向からのゲート電界が印加され
る。すなわち、酸化物半導体１３０の全体的にゲート電界が印加させることとなり、電流
はチャネルとなる第２の酸化物半導体１３２全体に流れるようになり、さらにオン電流を
高められる。その結果、良好なスイッチング特性が得られる。
【０１２９】
また、本発明の一態様のトランジスタは、第２の酸化物半導体１３２を第１の酸化物半導
体１３１上に形成することで界面準位を形成しにくくする効果や、第２の酸化物半導体１
３２を三層構造の中間に位置する層とすることで上下からの不純物混入の影響を排除でき
る効果などを併せて有する。そのため、上述したトランジスタのオン電流の向上に加えて
、しきい値電圧の安定化や、ＳＳを向上させることができる。したがって、ゲート電圧Ｖ
ｇが０Ｖ時の電流を下げることができ、消費電力を低減させることができる。また、容量
に保持した電荷（あるいは情報）を当該トランジスタによって制御する場合に長期間にわ
たって保持（あるいは記憶）することができる。また、トランジスタのしきい値電圧が安
定化することから、半導体装置の長期信頼性を向上させることができる。
【０１３０】
なお、本実施の形態は、本明細書で示す他の実施の形態および実施例と適宜組み合わせる
ことができる。
【０１３１】
（実施の形態２）
本実施の形態では、本発明の一態様である図６に示すトランジスタ４９０の作製方法につ
いて説明する。図６（Ａ）は、トランジスタ４９０の構成の一例を示す平面図である。図
６（Ｂ）には、図６（Ａ）の一点鎖線Ｅ１−Ｅ２方向の断面図、および一点鎖線Ｅ３−Ｅ
４方向の断面図を示す。
【０１３２】
まず、絶縁体４４２を成膜する。絶縁体４４２は、スパッタリング法、化学気相成長（Ｃ
ＶＤ：Ｃｈｅｍｉｃａｌ  Ｖａｐｏｒ  Ｄｅｐｏｓｉｔｉｏｎ）法、分子線エピタキシー
（ＭＢＥ：Ｍｏｌｅｃｕｌａｒ  Ｂｅａｍ  Ｅｐｉｔａｘｙ）法またはパルスレーザ堆積
（ＰＬＤ：Ｐｕｌｓｅｄ  Ｌａｓｅｒ  Ｄｅｐｏｓｉｔｉｏｎ）法、原子層堆積（ＡＬＤ
：Ａｔｏｍｉｃ  Ｌａｙｅｒ  Ｄｅｐｏｓｉｔｉｏｎ）法などを用いて成膜すればよい。
【０１３３】
絶縁体４４２は、金属または合金のターゲットを用い、ＤＣスパッタリング法による成膜
すると好ましい。特に、反応性ガスとして酸素を用いたＤＣスパッタリング法では、ター
ゲット表面における反応が十分でないため、亜酸化物を含む絶縁体が成膜できる場合があ
る。亜酸化物は、水素や酸素などを捕獲して安定化する場合がある。したがって、絶縁体
４４２が亜酸化物を含む絶縁体である場合、水素や酸素などに対するブロック性の高い絶
縁体であることがわかる。
【０１３４】
なお、ＣＶＤ法は、プラズマを利用するプラズマＣＶＤ（ＰＥＣＶＤ：Ｐｌａｓｍａ  Ｅ
ｎｈａｎｃｅｄ  ＣＶＤ）法、熱を利用する熱ＣＶＤ（ＴＣＶＤ：Ｔｈｅｒｍａｌ  ＣＶ
Ｄ）法などに分類できる。さらに用いる原料ガスによって金属ＣＶＤ（ＭＣＶＤ：Ｍｅｔ
ａｌ  ＣＶＤ）法、有機金属ＣＶＤ（ＭＯＣＶＤ：Ｍｅｔａｌ  Ｏｒｇａｎｉｃ  ＣＶＤ
）法に分けることができる。
【０１３５】
プラズマＣＶＤ法は、比較的低温で高品質の膜が得られる。熱ＣＶＤ法は、プラズマを用
いないため、プラズマダメージが生じず、欠陥の少ない膜が得られる。
【０１３６】
ＣＶＤ法は、原料ガスの流量比によって、得られる膜の組成を制御することができる。例
えば、ＭＣＶＤ法およびＭＯＣＶＤ法では、原料ガスの流量比によって、任意の組成の膜
を成膜することができる。また、例えば、ＭＣＶＤ法およびＭＯＣＶＤ法では、成膜しな
がら原料ガスの流量比を変化させることによって、組成が連続的に変化した膜を成膜する
ことができる。原料ガスの流量比を変化させながら成膜する場合、複数の成膜室を用いて
成膜する場合と比べて、搬送や圧力調整に掛かる時間の分、成膜に掛かる時間を短くする
ことができる。したがって、トランジスタ４９０の生産性を高めることができる。
【０１３７】
次に、導電体４１３となる導電体を成膜する。導電体４１３となる導電体は、スパッタリ
ング法、ＣＶＤ法、ＭＢＥ法またはＰＬＤ法、ＡＬＤ法などを用いて成膜すればよい。
【０１３８】
次に、導電体４１３となる導電体の一部をエッチングし、導電体４１３を形成する。
【０１３９】
次に、絶縁体４０２を成膜する（図７（Ａ）参照。）。絶縁体４０２は、スパッタリング
法、ＣＶＤ法、ＭＢＥ法またはＰＬＤ法、ＡＬＤ法などを用いて成膜すればよい。なお、
ここでは、絶縁体４０２は、ＣＭＰ法などによって、上面から平坦化する場合について説
明する。絶縁体４０２の上面を平坦化することで、後の工程が容易となり、トランジスタ
４９０の歩留まりを高くすることができる。例えば、ＣＭＰ法によって、絶縁体４０２の
ＲＭＳ（Ｒｏｏｔ  Ｍｅａｎ  Ｓｑｕａｒｅ：二乗平均平方根）粗さを１ｎｍ以下、好ま
しくは０．５ｎｍ以下、さらに好ましくは０．３ｎｍ以下とする。または、１μｍ×１μ
ｍの範囲におけるＲａ（平均面粗さ）を１ｎｍ未満、好ましくは０．６ｎｍ未満、さらに
好ましくは０．５ｎｍ未満、より好ましくは０．４ｎｍ未満とする。または、１μｍ×１
μｍの範囲におけるＰｅａｋ−Ｖａｌｌｅｙを１０ｎｍ未満、好ましくは９ｎｍ未満、さ
らに好ましくは８ｎｍ未満、より好ましくは７ｎｍ未満とする。ただし、本発明の一態様
に係るトランジスタ４９０は、絶縁体４０２の上面を平坦化した場合に限定されない。
【０１４０】
絶縁体４０２は、過剰酸素を含ませるように成膜すればよい。または、絶縁体４０２の成
膜後に酸素を添加しても構わない。酸素の添加は、例えば、イオン注入法により、加速電
圧を２ｋＶ以上１００ｋＶ以下とし、ドーズ量を５×１０１４ｉｏｎｓ／ｃｍ２以上５×
１０１６ｉｏｎｓ／ｃｍ２以下として行えばよい。
【０１４１】
なお、絶縁体４０２を積層膜で構成する場合には、それぞれの膜を、上記のような成膜方
法を用いて、異なる成膜方法で成膜してもよい。例えば、１層目をＣＶＤ法で成膜し、２
層目をＡＬＤ法で成膜してもよい。または、１層目をスパッタリング法で成膜し、２層目
をＡＬＤ法で成膜してもよい。このように、それぞれ異なる成膜方法を用いることによっ
て、各層の膜に異なる機能や性質を持たせることができる。そして、それらの膜を積層す
ることによって、積層膜全体として、より適切な膜を構成することができる。
【０１４２】
つまり、ｎ層目（ｎは自然数）の膜を、スパッタリング法、ＣＶＤ法、ＭＢＥ法またはＰ
ＬＤ法、ＡＬＤ法などのうちの少なくとも１つの方法で成膜し、ｎ＋１層目の膜を、スパ
ッタリング法、ＣＶＤ法、ＭＢＥ法またはＰＬＤ法、ＡＬＤ法などのうちの少なくとも１
つの方法で成膜する。なお、ｎ層目の膜と、ｎ＋１層目の膜とで、成膜方法が同じでも異
なっていてもよい。なお、ｎ層目の膜とｎ＋２層目の膜とで、成膜方法が同じでもよい。
または、すべての膜において、成膜方法が同じでもよい。
【０１４３】
次に、半導体４０６ａとなる半導体４３６ａ、および半導体４０６ｂとなる半導体４３６
ｂをこの順に成膜する。半導体４０６ａとなる半導体４３６ａ、および半導体４０６ｂと
なる半導体４３６ｂは、スパッタリング法、ＣＶＤ法、ＭＢＥ法またはＰＬＤ法、ＡＬＤ
法などを用いて成膜すればよい。
【０１４４】
なお、半導体４３６ａおよび半導体４３６ｂとして、Ｉｎ−Ｇａ−Ｚｎ酸化物層をＭＯＣ
ＶＤ法によって成膜する場合、原料ガスとしてトリメチルインジウム、トリメチルガリウ
ムおよびジメチル亜鉛などを用いればよい。なお、上記原料ガスの組み合わせに限定され
ず、トリメチルインジウムに代えてトリエチルインジウムなどを用いてもよい。また、ト
リメチルガリウムに代えてトリエチルガリウムなどを用いてもよい。また、ジメチル亜鉛
に代えてジエチル亜鉛などを用いてもよい。
【０１４５】
次に、第１の加熱処理を行うと好ましい。第１の加熱処理は、２５０℃以上６５０℃以下
、好ましくは３００℃以上５００℃以下で行えばよい。第１の加熱処理は、不活性ガス雰
囲気、または酸化性ガスを１０ｐｐｍ以上、１％以上もしくは１０％以上含む雰囲気で行
う。第１の加熱処理は減圧状態で行ってもよい。または、第１の加熱処理は、不活性ガス
雰囲気で加熱処理した後に、脱離した酸素を補うために酸化性ガスを１０ｐｐｍ以上、１
％以上または１０％以上含む雰囲気で加熱処理を行ってもよい。第１の加熱処理によって
、半導体４３６ａ、および半導体４３６ｂの結晶性を高めることや、水素や水などの不純
物を除去すること等ができる。
【０１４６】
次に、導電体４１６を成膜する（図７（Ｂ）参照。）。導電体４１６は、スパッタリング
法、ＣＶＤ法、ＭＢＥ法またはＰＬＤ法、ＡＬＤ法などを用いて成膜すればよい。
【０１４７】
導電体４１６ａおよび導電体４１６ｂは、導電体４１６を成膜した後で、導電体４１６の
一部をエッチングすることで形成される。したがって、導電体４１６の成膜時に、半導体
４０６ｂへダメージを与えない成膜方法を用いると好ましい。即ち、導電体４１６の成膜
には、ＭＣＶＤ法などを用いると好ましい。
【０１４８】
なお、導電体４１６を積層膜で構成する場合には、それぞれの膜を、スパッタリング法、
ＣＶＤ法（プラズマＣＶＤ法、熱ＣＶＤ法、ＭＣＶＤ法、ＭＯＣＶＤ法など）、ＭＢＥ法
、ＰＬＤ法、ＡＬＤ法などのような成膜方法を用いて、異なる成膜方法で成膜してもよい
。例えば、１層目をＭＯＣＶＤ法で成膜し、２層目をスパッタリング法で成膜してもよい
。または、１層目をＡＬＤ法で成膜し、２層目をＭＯＣＶＤ法で成膜してもよい。または
、１層目をＡＬＤ法で成膜し、２層目をスパッタリング法で成膜してもよい。または、１
層目をＡＬＤ法で成膜し、２層目をスパッタリング法で成膜し、３層目をＡＬＤ法で成膜
してもよい。このように、それぞれ、異なる成膜方法を用いることによって、各層の膜に
異なる機能や性質を持たせることができる。そして、それらの膜を積層することによって
、積層膜全体として、より適切な膜を構成することができる。
【０１４９】
つまり、導電体４１６を積層膜で構成する場合には、例えば、ｎ層目の膜を、スパッタリ
ング法、ＣＶＤ法（プラズマＣＶＤ法、熱ＣＶＤ法、ＭＣＶＤ法、ＭＯＣＶＤ法など）、
ＭＢＥ法、ＰＬＤ法、ＡＬＤ法などのうちの少なくとも１つの方法で成膜し、ｎ＋１層目
の膜を、スパッタリング法、ＣＶＤ法（プラズマＣＶＤ法、熱ＣＶＤ法、ＭＣＶＤ法、Ｍ
ＯＣＶＤ法など）、ＭＢＥ法、ＰＬＤ法、ＡＬＤ法などのうちの少なくとも１つの方法で
成膜し、ｎ層目の膜と、ｎ＋１層目の膜とで、成膜方法が異なっていてもよい（ｎは自然
数）。なお、ｎ層目の膜とｎ＋２層目の膜とで、成膜方法が同じでもよい。または、すべ
ての膜において、成膜方法が同じでもよい。
【０１５０】
なお、導電体４１６、または導電体４１６の積層膜の内の少なくとも一つの膜と、半導体
４０６ａとなる半導体４３６ａ、または半導体４０６ｂとなる半導体４３６ｂとは、同じ
成膜方法を用いてもよい。例えば、どちらも、ＡＬＤ法を用いてもよい。これにより、大
気に触れさせずに成膜することができる。その結果、不純物の混入を防ぐことができる。
【０１５１】
なお、導電体４１６、または導電体４１６の積層膜の内の少なくとも一つの膜と、半導体
４０６ａとなる半導体４３６ａ、または半導体４０６ｂとなる半導体４３６ｂと、絶縁体
４０２、または絶縁体４０２の積層膜の内の少なくとも一つの膜とは、同じ成膜方法を用
いてもよい。例えば、どれも、スパッタリング法を用いてもよい。これにより、大気に触
れさせずに成膜することができる。その結果、不純物の混入を防ぐことができる。ただし
、本発明の一態様に係る半導体装置の作製方法は、これらに限定されない。
【０１５２】
次に、マスク４２６を形成する（図８（Ａ）参照。）。マスク４２６は、感光性を有する
レジストを用いればよい。なお、マスク４２６として、フォトレジストの下地に、反射防
止膜（ＢＡＲＣ：Ｂｏｔｔｏｍ  Ａｎｔｉ  Ｒｅｆｌｅｃｔｉｖｅ  Ｃｏａｔｉｎｇ）を
設けてもよい。反射防止膜を設けることで、ハレーションによる不良を抑制することがで
き、微細な形状を得ることができる。
【０１５３】
次に、マスク４２６をマスクに用いて、導電体４１６をエッチングし、導電体４１７を形
成する。なお、微細な形状を有する導電体４１７を形成するためには、微細な形状を有す
るマスク４２６を形成することになる。微細な形状を有するマスク４２６は、厚すぎると
倒れる場合があるため、自立できる程度の厚さの領域を有すると好ましい。また、マスク
４２６をマスクとしてエッチングする導電体４１６は、マスク４２６が耐えうる条件でエ
ッチングされる程度に薄いことが好ましい。ただし、導電体４１６は、後にトランジスタ
４９０のソース電極およびドレイン電極としての機能を有する導電体４１６ａおよび導電
体４１６ｂとなるため、トランジスタ４９０のオン電流を大きくするためにはある程度の
厚さがあるほうが好ましい。したがって、例えば、５ｎｍ以上３０ｎｍ以下、好ましくは
５ｎｍ以上２０ｎｍ以下、さらに好ましくは５ｎｍ以上１５ｎｍ以下の厚さの領域を有す
る導電体４１６とすればよい。
【０１５４】
次に、導電体４１７をマスクに用いて、半導体４３６ｂおよび半導体４３６ａをエッチン
グし、半導体４０６ａおよび半導体４０６ｂを形成する。このとき、絶縁体４０２までエ
ッチングすると、ｓ−ｃｈａｎｎｅｌ構造が形成されやすくなる（図８（Ｂ）参照。）。
【０１５５】
次に、導電体４１７の一部をエッチングし、導電体４１６ａおよび導電体４１６ｂを形成
する（図９（Ａ）参照。）。このように、半導体４３６ａおよび半導体４３６ｂをエッチ
ングするためのマスクとして形成された導電体４１６は、トランジスタ４９０のソース電
極およびドレイン電極としての機能を有する導電体４１６ａおよび導電体４１６ｂとなる
。導電体４１６ａおよび導電体４１６ｂとなる導電体４１６をマスクとしても用いること
から、トランジスタ４９０を作製するための工程数を低減できる。また、トランジスタ４
９０は、導電体４１６ａおよび導電体４１６ｂの占有面積を小さくすることができるため
、微細な半導体装置に適した構造である。
【０１５６】
次に、半導体４０６ｃとなる半導体を成膜する。半導体４０６ｃとなる半導体は、スパッ
タリング法、ＣＶＤ法、ＭＢＥ法またはＰＬＤ法、ＡＬＤ法などを用いて成膜すればよい
。
【０１５７】
なお、半導体４０６ｃとなる半導体として、Ｉｎ−Ｇａ−Ｚｎ酸化物層をＭＯＣＶＤ法に
よって成膜する場合、原料ガスとしてトリメチルインジウム、トリメチルガリウムおよび
ジメチル亜鉛などを用いればよい。なお、上記原料ガスの組み合わせに限定されず、トリ
メチルインジウムに代えてトリエチルインジウムなどを用いてもよい。また、トリメチル
ガリウムに代えてトリエチルガリウムなどを用いてもよい。また、ジメチル亜鉛に代えて
ジエチル亜鉛などを用いてもよい。
【０１５８】
次に、第２の加熱処理を行っても構わない。例えば、半導体４０６ａとして、半導体４０
６ｃとなる半導体よりも酸素透過性の高い半導体を選択する。即ち、半導体４０６ｃとな
る半導体として、半導体４０６ａよりも酸素透過性の低い半導体を選択する。換言すると
、半導体４０６ａとして、酸素を透過する機能を有する半導体を選択する。また、半導体
４０６ｃとなる半導体として、酸素をブロックする機能を有する半導体を選択する。この
とき、第２の加熱処理を行うことで、半導体４０６ａを介して、絶縁体４０２に含まれる
過剰酸素が半導体４０６ｂまで移動する。半導体４０６ｂは半導体４０６ｃとなる半導体
で覆われているため、過剰酸素の外方拡散が起こりにくい。そのため、このタイミングで
第２の加熱処理を行うことで、効率的に半導体４０６ｂの欠陥（酸素欠損）を低減するこ
とができる。なお、第２の加熱処理は、絶縁体４０２中の過剰酸素（酸素）が半導体４０
６ｂまで拡散する温度で行えばよい。例えば、第１の加熱処理についての記載を参照して
も構わない。または、第２の加熱処理は、第１の加熱処理よりも低い温度が好ましい。低
下させる温度範囲は、２０℃以上１５０℃以下、好ましくは４０℃以上１００℃以下とす
る。これにより、絶縁体４０２から余分に過剰酸素（酸素）が放出することを抑えること
ができる。。
【０１５９】
次に、絶縁体４１２となる絶縁体を成膜する。絶縁体４１２となる絶縁体は、スパッタリ
ング法、ＣＶＤ法、ＭＢＥ法またはＰＬＤ法、ＡＬＤ法などを用いて成膜すればよい。
【０１６０】
なお、絶縁体４１２となる絶縁体を積層膜で構成する場合には、それぞれの膜を、スパッ
タリング法、ＣＶＤ法（プラズマＣＶＤ法、熱ＣＶＤ法、ＭＣＶＤ法、ＭＯＣＶＤ法など
）、ＭＢＥ法、ＰＬＤ法、ＡＬＤ法などのような成膜方法を用いて、異なる成膜方法で成
膜してもよい。例えば、１層目をＭＯＣＶＤ法で成膜し、２層目をスパッタリング法で成
膜してもよい。または、１層目をＡＬＤ法で成膜し、２層目をＭＯＣＶＤ法で成膜しても
よい。または、１層目をＡＬＤ法で成膜し、２層目をスパッタリング法で成膜してもよい
。または、１層目をＡＬＤ法で成膜し、２層目をスパッタリング法で成膜し、３層目をＡ
ＬＤ法で成膜してもよい。このように、それぞれ、異なる成膜方法を用いることによって
、各層の膜に異なる機能や性質を持たせることができる。そして、それらの膜を積層する
ことによって、積層膜全体として、より適切な膜を構成することができる。
【０１６１】
つまり、絶縁体４１２となる絶縁体を積層膜で構成する場合には、例えば、ｎ層目の膜を
、スパッタリング法、ＣＶＤ法（プラズマＣＶＤ法、熱ＣＶＤ法、ＭＣＶＤ法、ＭＯＣＶ
Ｄ法など）、ＭＢＥ法、ＰＬＤ法、ＡＬＤ法などのうちの少なくとも１つの方法で成膜し
、ｎ＋１層目の膜を、スパッタリング法、ＣＶＤ法（プラズマＣＶＤ法、熱ＣＶＤ法、Ｍ
ＣＶＤ法、ＭＯＣＶＤ法など）、ＭＢＥ法、ＰＬＤ法、ＡＬＤ法などのうちの少なくとも
１つの方法で成膜し、ｎ層目の膜と、ｎ＋１層目の膜とで、成膜方法が異なっていてもよ
い（ｎは自然数）。なお、ｎ層目の膜とｎ＋２層目の膜とで、成膜方法が同じでもよい。
または、すべての膜において、成膜方法が同じでもよい。
【０１６２】
次に、第３の加熱処理を行っても構わない。例えば、半導体４０６ａとして、半導体４０
６ｃとなる半導体よりも酸素透過性の高い半導体を選択する。即ち、半導体４０６ｃとな
る半導体として、半導体４０６ａよりも酸素透過性の低い半導体を選択する。また、半導
体４０６ｃとなる半導体として、酸素をブロックする機能を有する半導体を選択する。ま
たは、例えば、半導体４０６ａとして、絶縁体４１２となる絶縁体よりも酸素透過性の高
い半導体を選択する。即ち、絶縁体４１２となる絶縁体として、半導体４０６ａよりも酸
素透過性の低い絶縁体を選択する。換言すると、半導体４０６ａとして、酸素を透過する
機能を有する半導体を選択する。また、絶縁体４１２となる絶縁体として、酸素をブロッ
クする機能を有する絶縁体を選択する。このとき、第３の加熱処理を行うことで、半導体
４０６ａを介して、絶縁体４０２に含まれる過剰酸素が半導体４０６ｂまで移動する。半
導体４０６ｂは半導体４０６ｃとなる半導体および絶縁体４１２となる絶縁体で覆われて
いるため、過剰酸素の外方拡散が起こりにくい。そのため、このタイミングで第３の加熱
処理を行うことで、効率的に半導体４０６ｂの欠陥（酸素欠損）を低減することができる
。なお、第３の加熱処理は、絶縁体４０２中の過剰酸素（酸素）が半導体４０６ｂまで拡
散する温度で行えばよい。例えば、第１の加熱処理についての記載を参照しても構わない
。または、第３の加熱処理は、第１の加熱処理よりも低い温度が好ましい。低下させる温
度範囲は、２０℃以上１５０℃以下、好ましくは４０℃以上１００℃以下とする。なお、
絶縁体４１２となる絶縁体が酸素をブロックする機能を有する場合、半導体４０６ｃとな
る半導体が酸素をブロックする機能を有さなくても構わない。
【０１６３】
次に、導電体４０４となる導電体を成膜する。導電体４０４となる導電体は、スパッタリ
ング法、ＣＶＤ法、ＭＢＥ法またはＰＬＤ法、ＡＬＤ法などを用いて成膜すればよい。
【０１６４】
絶縁体４１２となる絶縁体は、トランジスタ４９０のゲート絶縁体として機能する。した
がって導電体４０４となる導電体の成膜時に、絶縁体４１２となる絶縁体へダメージを与
えない成膜方法を用いると好ましい。即ち、該導電体の成膜には、ＭＣＶＤ法などを用い
ると好ましい。
【０１６５】
なお、導電体４０４となる導電体を積層膜で構成する場合には、それぞれの膜を、スパッ
タリング法、ＣＶＤ法（プラズマＣＶＤ法、熱ＣＶＤ法、ＭＣＶＤ法、ＭＯＣＶＤ法など
）、ＭＢＥ法、ＰＬＤ法、ＡＬＤ法などのような成膜方法を用いて、異なる成膜方法で成
膜してもよい。例えば、１層目をＭＯＣＶＤ法で成膜し、２層目をスパッタリング法で成
膜してもよい。または、１層目をＡＬＤ法で成膜し、２層目をＭＯＣＶＤ法で成膜しても
よい。または、１層目をＡＬＤ法で成膜し、２層目をスパッタリング法で成膜してもよい
。または、１層目をＡＬＤ法で成膜し、２層目をスパッタリング法で成膜し、３層目をＡ
ＬＤ法で成膜してもよい。このように、それぞれ、異なる成膜方法を用いることによって
、各層の膜に異なる機能や性質を持たせることができる。そして、それらの膜を積層する
ことによって、積層膜全体として、より適切な膜を構成することができる。
【０１６６】
つまり、導電体４０４となる導電体を積層膜で構成する場合には、例えば、ｎ層目の膜を
、スパッタリング法、ＣＶＤ法（プラズマＣＶＤ法、熱ＣＶＤ法、ＭＣＶＤ法、ＭＯＣＶ
Ｄ法など）、ＭＢＥ法、ＰＬＤ法、ＡＬＤ法などのうちの少なくとも１つの方法で成膜し
、ｎ＋１層目の膜を、スパッタリング法、ＣＶＤ法（プラズマＣＶＤ法、熱ＣＶＤ法、Ｍ
ＣＶＤ法、ＭＯＣＶＤ法など）、ＭＢＥ法、ＰＬＤ法、ＡＬＤ法などのうちの少なくとも
１つの方法で成膜し、ｎ層目の膜と、ｎ＋１層目の膜とで、成膜方法が異なっていてもよ
い（ｎは自然数）。なお、ｎ層目の膜とｎ＋２層目の膜とで、成膜方法が同じでもよい。
または、すべての膜において、成膜方法が同じでもよい。
【０１６７】
なお、導電体４０４となる導電体、または導電体４０４となる導電体の積層膜の内の少な
くとも一つの膜と、絶縁体４１２となる絶縁体、または絶縁体４１２となる絶縁体の積層
膜の内の少なくとも一つの膜とは、同じ成膜方法を用いてもよい。例えば、どちらも、Ａ
ＬＤ法を用いてもよい。これにより、大気に触れさせずに成膜することができる。その結
果、不純物の混入を防ぐことができる。または、例えば、絶縁体４１２となる絶縁体と接
する導電体４０４となる導電体と、導電体４０４となる導電体と接する絶縁体４１２とな
る絶縁体とは、同じ成膜方法を用いてもよい。これにより、同じチャンバーで成膜するこ
とができる。その結果、不純物の混入を防ぐことができる。
【０１６８】
なお、導電体４０４となる導電体、または導電体４０４となる導電体の積層膜の内の少な
くとも一つの膜と、絶縁体４１２となる絶縁体、または絶縁体４１２となる絶縁体の積層
膜の内の少なくとも一つの膜とは同じ成膜方法を用いてもよい。例えば、どれも、スパッ
タリング法を用いてもよい。これにより、大気に触れさせずに成膜することができる。そ
の結果、不純物の混入を防ぐことができる。
【０１６９】
次に、導電体４０４となる導電体の一部をエッチングして導電体４０４を形成する。なお
、導電体４０４は、半導体４０６ｂの少なくとも一部と重なるように形成する。
【０１７０】
次に、導電体４０４となる導電体と同様に、絶縁体４１２となる絶縁体の一部をエッチン
グして絶縁体４１２を形成する。
【０１７１】
次に、導電体４０４となる導電体および絶縁体４１２となる絶縁体と同様に、半導体４０
６ｃとなる半導体の一部をエッチングして半導体４０６ｃを形成する。
【０１７２】
なお、導電体４０４となる導電体、絶縁体４１２となる絶縁体および半導体４０６ｃとな
る半導体の一部をエッチングする際には、同一のフォトリソグラフィ工程など用いてもよ
い。または、導電体４０４をマスクとして用いて絶縁体４１２となる絶縁体および半導体
４０６ｃとなる半導体をエッチングしてもよい。そのため、導電体４０４、絶縁体４１２
および半導体４０６ｃは、上面図において同様の形状となる。なお、図９（Ｃ１）に示す
拡大断面のように、導電体４０４よりも絶縁体４１２または／および半導体４０６ｃが突
出した（迫り出した）形状となる場合や、図９（Ｃ２）に示す拡大断面のように、導電体
４０４が絶縁体４１２または／および半導体４０６ｃよりも突出した（迫り出した）形状
となる場合がある。これらに示すような形状とすることによって、形状不良が低減され、
ゲートリーク電流を低減できる場合がある。
【０１７３】
次に、絶縁体４０８を成膜する（図９（Ｂ）参照。）。絶縁体４０８は、スパッタリング
法、ＣＶＤ法、ＭＢＥ法またはＰＬＤ法、ＡＬＤ法などを用いて成膜すればよい。
【０１７４】
次に、第４の加熱処理を行っても構わない。例えば、半導体４０６ａとして、半導体４０
６ｃよりも酸素透過性の高い半導体を選択する。即ち、半導体４０６ｃとして、半導体４
０６ａよりも酸素透過性の低い半導体を選択する。また、半導体４０６ｃとして、酸素を
ブロックする機能を有する半導体を選択する。または、例えば、半導体４０６ａとして、
絶縁体４１２よりも酸素透過性の高い半導体を選択する。即ち、絶縁体４１２として、半
導体４０６ａよりも酸素透過性の低い半導体を選択する。または、例えば、半導体４０６
ａとして、絶縁体４０８よりも酸素透過性の高い半導体を選択する。即ち、絶縁体４０８
として、半導体４０６ａよりも酸素透過性の低い半導体を選択する。換言すると、半導体
４０６ａとして、酸素を透過する機能を有する半導体を選択する。また、絶縁体４０８と
して、酸素をブロックする機能を有する絶縁体を選択する。このとき、第４の加熱処理を
行うことで、半導体４０６ａを介して、絶縁体４０２に含まれる過剰酸素が半導体４０６
ｂまで移動する。半導体４０６ｂは半導体４０６ｃ、絶縁体４１２、絶縁体４０８のいず
れかで覆われているため、過剰酸素の外方拡散が起こりにくい。そのため、このタイミン
グで第４の加熱処理を行うことで、効率的に半導体４０６ｂの欠陥（酸素欠損）を低減す
ることができる。なお、第４の加熱処理は、絶縁体４０２中の過剰酸素（酸素）が半導体
４０６ｂまで拡散する温度で行えばよい。例えば、第１の加熱処理についての記載を参照
しても構わない。または、第４の加熱処理は、第１の加熱処理よりも低い温度が好ましい
。低下させる温度範囲は、２０℃以上１５０℃以下、好ましくは４０℃以上１００℃以下
とする。なお、絶縁体４０８が酸素をブロックする機能を有する場合、半導体４０６ｃま
たは／および絶縁体４１２が酸素をブロックする機能を有さなくても構わない。
【０１７５】
なお、第１の加熱処理、第２の加熱処理、第３の加熱処理および第４の加熱処理の全てま
たは一部を行わなくても構わない。
【０１７６】
次に、絶縁体４１８を成膜する。絶縁体４１８は、スパッタリング法、ＣＶＤ法、ＭＢＥ
法またはＰＬＤ法、ＡＬＤ法などを用いて成膜すればよい。
【０１７７】
以上のようにして、図６に示したトランジスタ４９０を作製することができる。
【０１７８】
なお、本実施の形態は、本明細書で示す他の実施の形態および実施例と適宜組み合わせる
ことができる。
【０１７９】
（実施の形態３）
本実施の形態では、本発明の一態様であるトランジスタに使用することができる酸化物半
導体について説明する。
【０１８０】
酸化物半導体は、非単結晶酸化物半導体と単結晶酸化物半導体とに大別される。非単結晶
酸化物半導体とは、ＣＡＡＣ−ＯＳ（Ｃ  Ａｘｉｓ  Ａｌｉｇｎｅｄ  Ｃｒｙｓｔａｌｌ
ｉｎｅ  Ｏｘｉｄｅ  Ｓｅｍｉｃｏｎｄｕｃｔｏｒ）、多結晶酸化物半導体、微結晶酸化
物半導体、非晶質酸化物半導体などをいう。なお、ＣＡＡＣ−ＯＳをＣＡＮＣ−ＯＳ（Ｃ
Ａｘｉｓ  Ａｌｉｇｎｅｄ  Ｎａｎｏ  Ｃｒｙｓｔａｌｌｉｎｅ  Ｏｘｉｄｅ  Ｓｅｍ
ｉｃｏｎｄｕｃｔｏｒ）と呼ぶこともできる。
【０１８１】
まずは、ＣＡＡＣ−ＯＳについて説明する。
【０１８２】
ＣＡＡＣ−ＯＳは、ｃ軸配向した複数の結晶部を有する酸化物半導体の一つである。
【０１８３】
透過型電子顕微鏡（ＴＥＭ：Ｔｒａｎｓｍｉｓｓｉｏｎ  Ｅｌｅｃｔｒｏｎ  Ｍｉｃｒｏ
ｓｃｏｐｅ）によって、ＣＡＡＣ−ＯＳの明視野像および回折パターンの複合解析像（高
分解能ＴＥＭ像ともいう。）を観察することで複数の結晶部を確認することができる。一
方、高分解能ＴＥＭ像によっても明確な結晶部同士の境界、即ち結晶粒界（グレインバウ
ンダリーともいう。）を確認することができない。そのため、ＣＡＡＣ−ＯＳは、結晶粒
界に起因する電子移動度の低下が起こりにくいといえる。
【０１８４】
試料面と略平行な方向から、ＣＡＡＣ−ＯＳの断面の高分解能ＴＥＭ像を観察すると、結
晶部において、金属原子が層状に配列していることを確認できる。金属原子の各層は、Ｃ
ＡＡＣ−ＯＳを形成する面（被形成面ともいう。）または上面の凹凸を反映した形状であ
り、ＣＡＡＣ−ＯＳの被形成面または上面と平行に配列する。
【０１８５】
本明細書において、「平行」とは、二つの直線が−１０°以上１０°以下の角度で配置さ
れている状態をいう。したがって、−５°以上５°以下の場合も含まれる。また、「略平
行」とは、二つの直線が−３０°以上３０°以下の角度で配置されている状態をいう。ま
た、「垂直」とは、二つの直線が８０°以上１００°以下の角度で配置されている状態を
いう。したがって、８５°以上９５°以下の場合も含まれる。また、「略垂直」とは、二
つの直線が６０°以上１２０°以下の角度で配置されている状態をいう。
【０１８６】
一方、試料面と略垂直な方向から、ＣＡＡＣ−ＯＳの平面の高分解能ＴＥＭ像を観察する
と、結晶部において、金属原子が三角形状または六角形状に配列していることを確認でき
る。しかしながら、異なる結晶部間で、金属原子の配列に規則性は見られない。
【０１８７】
図３８（Ａ）は、ＣＡＡＣ−ＯＳの断面の高分解能ＴＥＭ像である。また、図３８（Ｂ）
は、図３８（Ａ）をさらに拡大した断面の高分解能ＴＥＭ像であり、理解を容易にするた
めに原子配列を強調表示している。
【０１８８】
図３８（Ｃ）は、図３８（Ａ）のＡ−Ｏ−Ａ’間において、丸で囲んだ領域（直径約４ｎ
ｍ）の局所的なフーリエ変換像である。図３８（Ｃ）より、各領域においてｃ軸配向性が
確認できる。また、Ａ−Ｏ間とＯ−Ａ’間とでは、ｃ軸の向きが異なるため、異なるグレ
インであることが示唆される。また、Ａ−Ｏ間では、ｃ軸の角度が１４．３°、１６．６
°、２６．４°のように少しずつ連続的に変化していることがわかる。同様に、Ｏ−Ａ’
間では、ｃ軸の角度が−１８．３°、−１７．６°、−１５．９°と少しずつ連続的に変
化していることがわかる。
【０１８９】
なお、ＣＡＡＣ−ＯＳに対し、電子回折を行うと、配向性を示すスポット（輝点）が観測
される。例えば、ＣＡＡＣ−ＯＳの上面に対し、例えば１ｎｍ以上３０ｎｍ以下の電子線
を用いる電子回折（ナノビーム電子回折ともいう。）を行うと、スポットが観測される（
図３９（Ａ）参照。）。
【０１９０】
断面の高分解能ＴＥＭ像および平面の高分解能ＴＥＭ像より、ＣＡＡＣ−ＯＳの結晶部は
配向性を有していることがわかる。
【０１９１】
なお、ＣＡＡＣ−ＯＳに含まれるほとんどの結晶部は、一辺が１００ｎｍ未満の立方体内
に収まる大きさである。したがって、ＣＡＡＣ−ＯＳに含まれる結晶部は、一辺が１０ｎ
ｍ未満、５ｎｍ未満または３ｎｍ未満の立方体内に収まる大きさの場合も含まれる。ただ
し、ＣＡＡＣ−ＯＳに含まれる複数の結晶部が連結することで、一つの大きな結晶領域を
形成する場合がある。例えば、平面の高分解能ＴＥＭ像において、２５００ｎｍ２以上、
５μｍ２以上または１０００μｍ２以上となる結晶領域が観察される場合がある。
【０１９２】
ＣＡＡＣ−ＯＳに対し、Ｘ線回折（ＸＲＤ：Ｘ−Ｒａｙ  Ｄｉｆｆｒａｃｔｉｏｎ）装置
を用いて構造解析を行うと、例えばＩｎＧａＺｎＯ４の結晶を有するＣＡＡＣ−ＯＳのｏ
ｕｔ−ｏｆ−ｐｌａｎｅ法による解析では、回折角（２θ）が３１°近傍にピークが現れ
る場合がある。このピークは、ＩｎＧａＺｎＯ４の結晶の（００９）面に帰属されること
から、ＣＡＡＣ−ＯＳの結晶がｃ軸配向性を有し、ｃ軸が被形成面または上面に略垂直な
方向を向いていることが確認できる。
【０１９３】
一方、ＣＡＡＣ−ＯＳに対し、ｃ軸に略垂直な方向からＸ線を入射させるｉｎ−ｐｌａｎ
ｅ法による解析では、２θが５６°近傍にピークが現れる場合がある。このピークは、Ｉ
ｎＧａＺｎＯ４の結晶の（１１０）面に帰属される。ＩｎＧａＺｎＯ４の単結晶酸化物半
導体であれば、２θを５６°近傍に固定し、試料面の法線ベクトルを軸（φ軸）として試
料を回転させながら分析（φスキャン）を行うと、（１１０）面と等価な結晶面に帰属さ
れるピークが６本観察される。これに対し、ＣＡＡＣ−ＯＳの場合は、２θを５６°近傍
に固定してφスキャンした場合でも、明瞭なピークが現れない。
【０１９４】
以上のことから、ＣＡＡＣ−ＯＳでは、異なる結晶部間ではａ軸およびｂ軸の配向は不規
則であるが、ｃ軸配向性を有し、かつｃ軸が被形成面または上面の法線ベクトルに平行な
方向を向いていることがわかる。したがって、前述の断面の高分解能ＴＥＭ観察で確認さ
れた層状に配列した金属原子の各層は、結晶のａｂ面に平行な面である。
【０１９５】
なお、結晶部は、ＣＡＡＣ−ＯＳを成膜した際、または加熱処理などの結晶化処理を行っ
た際に形成される。上述したように、結晶のｃ軸は、ＣＡＡＣ−ＯＳの被形成面または上
面の法線ベクトルに平行な方向に配向する。したがって、例えば、ＣＡＡＣ−ＯＳの形状
をエッチングなどによって変化させた場合、結晶のｃ軸がＣＡＡＣ−ＯＳの被形成面また
は上面の法線ベクトルと平行にならないこともある。
【０１９６】
また、ＣＡＡＣ−ＯＳ中において、ｃ軸配向した結晶部の分布が均一でなくてもよい。例
えば、ＣＡＡＣ−ＯＳの結晶部が、ＣＡＡＣ−ＯＳの上面近傍からの結晶成長によって形
成される場合、上面近傍の領域は、被形成面近傍の領域よりもｃ軸配向した結晶部の割合
が高くなることがある。また、不純物の添加されたＣＡＡＣ−ＯＳは、不純物が添加され
た領域が変質し、部分的にｃ軸配向した結晶部の割合の異なる領域が形成されることもあ
る。
【０１９７】
なお、ＩｎＧａＺｎＯ４の結晶を有するＣＡＡＣ−ＯＳのｏｕｔ−ｏｆ−ｐｌａｎｅ法に
よる解析では、２θが３１°近傍のピークの他に、２θが３６°近傍にもピークが現れる
場合がある。２θが３６°近傍のピークは、ＣＡＡＣ−ＯＳ中の一部に、ｃ軸配向性を有
さない結晶が含まれることを示している。ＣＡＡＣ−ＯＳは、２θが３１°近傍にピーク
を示し、２θが３６°近傍にピークを示さないことが好ましい。
【０１９８】
ＣＡＡＣ−ＯＳは、不純物濃度の低い酸化物半導体である。不純物は、水素、炭素、シリ
コン、遷移金属元素などの酸化物半導体の主成分以外の元素である。特に、シリコンなど
の、酸化物半導体を構成する金属元素よりも酸素との結合力の強い元素は、酸化物半導体
から酸素を奪うことで酸化物半導体の原子配列を乱し、結晶性を低下させる要因となる。
また、鉄やニッケルなどの重金属、アルゴン、二酸化炭素などは、原子半径（または分子
半径）が大きいため、酸化物半導体内部に含まれると、酸化物半導体の原子配列を乱し、
結晶性を低下させる要因となる。なお、酸化物半導体に含まれる不純物は、キャリアトラ
ップやキャリア発生源となる場合がある。
【０１９９】
また、ＣＡＡＣ−ＯＳは、欠陥準位密度の低い酸化物半導体である。例えば、酸化物半導
体中の酸素欠損は、キャリアトラップとなることや、水素を捕獲することによってキャリ
ア発生源となることがある。
【０２００】
不純物濃度が低く、欠陥準位密度が低い（酸素欠損の少ない）ことを、高純度真性または
実質的に高純度真性と呼ぶ。高純度真性または実質的に高純度真性である酸化物半導体は
、キャリア発生源が少ないため、キャリア密度を低くすることができる。したがって、当
該酸化物半導体を用いたトランジスタは、しきい値電圧がマイナスとなる電気特性（ノー
マリーオンともいう。）になることが少ない。また、高純度真性または実質的に高純度真
性である酸化物半導体は、キャリアトラップが少ない。そのため、当該酸化物半導体を用
いたトランジスタは、電気特性の変動が小さく、信頼性の高いトランジスタとなる。なお
、酸化物半導体のキャリアトラップに捕獲された電荷は、放出するまでに要する時間が長
く、あたかも固定電荷のように振る舞うことがある。そのため、不純物濃度が高く、欠陥
準位密度が高い酸化物半導体を用いたトランジスタは、電気特性が不安定となる場合があ
る。
【０２０１】
また、ＣＡＡＣ−ＯＳを用いたトランジスタは、可視光や紫外光の照射による電気特性の
変動が小さい。
【０２０２】
次に、微結晶酸化物半導体について説明する。
【０２０３】
微結晶酸化物半導体は、高分解能ＴＥＭ像において、結晶部を確認することのできる領域
と、明確な結晶部を確認することのできない領域と、を有する。微結晶酸化物半導体に含
まれる結晶部は、１ｎｍ以上１００ｎｍ以下、または１ｎｍ以上１０ｎｍ以下の大きさで
あることが多い。特に、１ｎｍ以上１０ｎｍ以下、または１ｎｍ以上３ｎｍ以下の微結晶
であるナノ結晶（ｎｃ：ｎａｎｏｃｒｙｓｔａｌ）を有する酸化物半導体を、ｎｃ−ＯＳ
（ｎａｎｏｃｒｙｓｔａｌｌｉｎｅ  Ｏｘｉｄｅ  Ｓｅｍｉｃｏｎｄｕｃｔｏｒ）と呼ぶ
。また、ｎｃ−ＯＳは、例えば、高分解能ＴＥＭ像では、結晶粒界を明確に確認できない
場合がある。
【０２０４】
ｎｃ−ＯＳは、微小な領域（例えば、１ｎｍ以上１０ｎｍ以下の領域、特に１ｎｍ以上３
ｎｍ以下の領域）において原子配列に周期性を有する。また、ｎｃ−ＯＳは、異なる結晶
部間で結晶方位に規則性が見られない。そのため、層全体で配向性が見られない。したが
って、ｎｃ−ＯＳは、分析方法によっては、非晶質酸化物半導体と区別が付かない場合が
ある。例えば、ｎｃ−ＯＳに対し、結晶部よりも大きい径のＸ線を用いるＸＲＤ装置を用
いて構造解析を行うと、ｏｕｔ−ｏｆ−ｐｌａｎｅ法による解析では、結晶面を示すピー
クが検出されない。また、ｎｃ−ＯＳに対し、結晶部よりも大きいプローブ径（例えば５
０ｎｍ以上）の電子線を用いる電子回折（制限視野電子回折ともいう。）を行うと、ハロ
ーパターンのような回折パターンが観測される。一方、ｎｃ−ＯＳに対し、結晶部の大き
さと近いか結晶部より小さいプローブ径の電子線を用いるナノビーム電子回折を行うと、
スポットが観測される。また、ｎｃ−ＯＳに対しナノビーム電子回折を行うと、円を描く
ように（リング状に）輝度の高い領域が観測される場合がある。また、ｎｃ−ＯＳに対し
ナノビーム電子回折を行うと、リング状の領域内に複数のスポットが観測される場合があ
る（図３９（Ｂ）参照。）。
【０２０５】
ｎｃ−ＯＳは、非晶質酸化物半導体よりも規則性の高い酸化物半導体である。そのため、
ｎｃ−ＯＳは、非晶質酸化物半導体よりも欠陥準位密度が低くなる。ただし、ｎｃ−ＯＳ
は、異なる結晶部間で結晶方位に規則性が見られない。そのため、ｎｃ−ＯＳは、ＣＡＡ
Ｃ−ＯＳと比べて欠陥準位密度が高くなる。
【０２０６】
なお、酸化物半導体は、例えば、非晶質酸化物半導体、微結晶酸化物半導体、ＣＡＡＣ−
ＯＳのうち、二種以上を有する積層膜であってもよい。
【０２０７】
酸化物半導体が複数の構造を有する場合、ナノビーム電子回折を用いることで構造解析が
可能となる場合がある。
【０２０８】
図３９（Ｃ）に、電子銃室１０と、電子銃室１０の下の光学系１２と、光学系１２の下の
試料室１４と、試料室１４の下の光学系１６と、光学系１６の下の観察室２０と、観察室
２０に設置されたカメラ１８と、観察室２０の下のフィルム室２２と、を有する透過電子
回折測定装置を示す。カメラ１８は、観察室２０内部に向けて設置される。なお、フィル
ム室２２を有さなくても構わない。
【０２０９】
また、図３９（Ｄ）に、図３９（Ｃ）で示した透過電子回折測定装置内部の構造を示す。
透過電子回折測定装置内部では、電子銃室１０に設置された電子銃から放出された電子が
、光学系１２を介して試料室１４に配置された物質２８に照射される。物質２８を通過し
た電子は、光学系１６を介して観察室２０内部に設置された蛍光板３２に入射する。蛍光
板３２では、入射した電子の強度に応じたパターンが現れることで透過電子回折パターン
を測定することができる。
【０２１０】
カメラ１８は、蛍光板３２を向いて設置されており、蛍光板３２に現れたパターンを撮影
することが可能である。カメラ１８のレンズの中央、および蛍光板３２の中央を通る直線
と、蛍光板３２の上面と、の為す角度は、例えば、１５°以上８０°以下、３０°以上７
５°以下、または４５°以上７０°以下とする。該角度が小さいほど、カメラ１８で撮影
される透過電子回折パターンは歪みが大きくなる。ただし、あらかじめ該角度がわかって
いれば、得られた透過電子回折パターンの歪みを補正することも可能である。なお、カメ
ラ１８をフィルム室２２に設置しても構わない場合がある。例えば、カメラ１８をフィル
ム室２２に、電子２４の入射方向と対向するように設置してもよい。この場合、蛍光板３
２の裏面から歪みの少ない透過電子回折パターンを撮影することができる。
【０２１１】
試料室１４には、試料である物質２８を固定するためのホルダが設置されている。ホルダ
は、物質２８を通過する電子を透過するような構造をしている。ホルダは、例えば、物質
２８をＸ軸、Ｙ軸、Ｚ軸などに移動させる機能を有していてもよい。ホルダの移動機能は
、例えば、１ｎｍ以上１０ｎｍ以下、５ｎｍ以上５０ｎｍ以下、１０ｎｍ以上１００ｎｍ
以下、５０ｎｍ以上５００ｎｍ以下、１００ｎｍ以上１μｍ以下などの範囲で移動させる
精度を有すればよい。これらの範囲は、物質２８の構造によって最適な範囲を設定すれば
よい。
【０２１２】
次に、上述した透過電子回折測定装置を用いて、物質の透過電子回折パターンを測定する
方法について説明する。
【０２１３】
例えば、図３９（Ｄ）に示すように物質におけるナノビームである電子２４の照射位置を
変化させる（スキャンする）ことで、物質の構造が変化していく様子を確認することがで
きる。このとき、物質２８がＣＡＡＣ−ＯＳであれば、図３９（Ａ）に示したような回折
パターンが観測される。または、物質２８がｎｃ−ＯＳであれば、図３９（Ｂ）に示した
ような回折パターンが観測される。
【０２１４】
ところで、物質２８がＣＡＡＣ−ＯＳであったとしても、部分的にｎｃ−ＯＳなどと同様
の回折パターンが観測される場合がある。したがって、ＣＡＡＣ−ＯＳの良否は、一定の
範囲におけるＣＡＡＣ−ＯＳの回折パターンが観測される領域の割合（ＣＡＡＣ化率とも
いう。）で表すことができる場合がある。例えば、良質なＣＡＡＣ−ＯＳであれば、ＣＡ
ＡＣ化率は、５０％以上、好ましくは８０％以上、さらに好ましくは９０％以上、より好
ましくは９５％以上となる。なお、ＣＡＡＣ−ＯＳと異なる回折パターンが観測される領
域の割合を非ＣＡＡＣ化率と表記する。
【０２１５】
一例として、成膜直後（ａｓ−ｓｐｕｔｔｅｒｅｄと表記。）、または酸素を含む雰囲気
における４５０℃加熱処理後のＣＡＡＣ−ＯＳを有する各試料の上面に対し、スキャンし
ながら透過電子回折パターンを取得した。ここでは、５ｎｍ／秒の速度で６０秒間スキャ
ンしながら回折パターンを観測し、観測された回折パターンを０．５秒ごとに静止画に変
換することで、ＣＡＡＣ化率を導出した。なお、電子線としては、プローブ径が１ｎｍの
ナノビーム電子線を用いた。なお、同様の測定は６試料に対して行った。そしてＣＡＡＣ
化率の算出には、６試料における平均値を用いた。
【０２１６】
各試料におけるＣＡＡＣ化率を図４０（Ａ）に示す。成膜直後のＣＡＡＣ−ＯＳのＣＡＡ
Ｃ化率は７５．７％（非ＣＡＡＣ化率は２４．３％）であった。また、４５０℃加熱処理
後のＣＡＡＣ−ＯＳのＣＡＡＣ化率は８５．３％（非ＣＡＡＣ化率は１４．７％）であっ
た。成膜直後と比べて、４５０℃加熱処理後のＣＡＡＣ化率が高いことがわかる。即ち、
高い温度（例えば４００℃以上）における加熱処理によって、非ＣＡＡＣ化率が低くなる
（ＣＡＡＣ化率が高くなる）ことがわかる。また、５００℃未満の加熱処理においても高
いＣＡＡＣ化率を有するＣＡＡＣ−ＯＳが得られることがわかる。
【０２１７】
ここで、ＣＡＡＣ−ＯＳと異なる回折パターンのほとんどはｎｃ−ＯＳと同様の回折パタ
ーンであった。また、測定領域において非晶質酸化物半導体は、確認することができなか
った。したがって、加熱処理によって、ｎｃ−ＯＳと同様の構造を有する領域が、隣接す
る領域の構造の影響を受けて再配列し、ＣＡＡＣ化していることが示唆される。
【０２１８】
図４０（Ｂ）および図４０（Ｃ）は、成膜直後および４５０℃加熱処理後のＣＡＡＣ−Ｏ
Ｓの平面の高分解能ＴＥＭ像である。図４０（Ｂ）と図４０（Ｃ）とを比較することによ
り、４５０℃加熱処理後のＣＡＡＣ−ＯＳは、膜質がより均質であることがわかる。即ち
、高い温度における加熱処理によって、ＣＡＡＣ−ＯＳの膜質が向上することがわかる。
【０２１９】
このような測定方法を用いれば、複数の構造を有する酸化物半導体の構造解析が可能とな
る場合がある。
【０２２０】
以上が、半導体４０６ａ、半導体４０６ｂ、半導体４０６ｃなどに適用可能な酸化物半導
体の構造である。
【０２２１】
なお、本実施の形態は、本明細書で示す他の実施の形態および実施例と適宜組み合わせる
ことができる。
【０２２２】
（実施の形態４）
本実施の形態では、本発明の一態様のトランジスタを利用した回路の一例について図面を
参照して説明する。
【０２２３】
［断面構造］
図１０（Ａ）に本発明の一態様の半導体装置の断面図を示す。図１０（Ａ）に示す半導体
装置は、下部に第１の半導体材料を用いたトランジスタ２２００を有し、上部に第２の半
導体材料を用いたトランジスタ２１００を有している。図１０（Ａ）では、第２の半導体
材料を用いたトランジスタ２１００として、先の実施の形態で例示したトランジスタを適
用した例を示している。なお、一点鎖線より左側がトランジスタのチャネル長方向の断面
、右側がチャネル幅方向の断面である。
【０２２４】
第１の半導体材料と第２の半導体材料は異なる禁制帯幅を持つ材料とすることが好ましい
。例えば、第１の半導体材料を酸化物半導体以外の半導体材料（シリコン（歪シリコン含
む）、ゲルマニウム、シリコンゲルマニウム、炭化シリコン、ヒ化ガリウム、ヒ化アルミ
ニウムガリウム、リン化インジウム、窒化ガリウム、有機半導体など）とし、第２の半導
体材料を酸化物半導体とすることができる。酸化物半導体以外の材料として単結晶シリコ
ンなどを用いたトランジスタは、高速動作が容易である。一方で、酸化物半導体を用いた
トランジスタは、先の実施の形態で例示したトランジスタを適用することで、優れたサブ
スレッショルド特性が得られ、微細なトランジスタとすることが可能である。また、スイ
ッチ速度が速いため高速動作が可能であり、オフ電流が低いためリーク電流が小さい。
【０２２５】
トランジスタ２２００は、ｎチャネル型のトランジスタまたはｐチャネル型のトランジス
タのいずれであってもよく、回路によって適切なトランジスタを用いればよい。また、酸
化物半導体を用いた本発明の一態様のトランジスタを用いるほかは、用いる材料や構造な
ど、半導体装置の具体的な構成をここで示すものに限定する必要はない。
【０２２６】
図１０（Ａ）に示す構成では、トランジスタ２２００の上部に、絶縁体２２０１、絶縁体
２２０７を介してトランジスタ２１００が設けられている。また、トランジスタ２２００
とトランジスタ２１００の間には、複数の配線２２０２が設けられている。また、各種絶
縁体に埋め込まれた複数のプラグ２２０３により、上層と下層にそれぞれ設けられた配線
や電極が電気的に接続されている。また、トランジスタ２１００を覆う絶縁体２２０４と
、絶縁体２２０４上に配線２２０５と、トランジスタ２１００の一対の電極と同一の導電
体を加工して得られた配線２２０６と、が設けられている。
【０２２７】
このように、２種類のトランジスタを積層することにより、回路の占有面積が低減され、
より高密度に複数の回路を配置することができる。
【０２２８】
ここで、下層に設けられるトランジスタ２２００にシリコン系半導体材料を用いた場合、
トランジスタ２２００の半導体の近傍に設けられる絶縁体中の水素はシリコンのダングリ
ングボンドを終端し、トランジスタ２２００の信頼性を向上させる効果がある。一方、上
層に設けられるトランジスタ２１００に酸化物半導体を用いた場合、トランジスタ２１０
０の半導体の近傍に設けられる絶縁体中の水素は、酸化物半導体中にキャリアを生成する
要因の一つとなるため、トランジスタ２１００の信頼性を低下させる要因となる場合があ
る。したがって、シリコン系半導体材料を用いたトランジスタ２２００の上層に酸化物半
導体を用いたトランジスタ２１００を積層して設ける場合、これらの間に水素の拡散を防
止する機能を有する絶縁体２２０７を設けることは特に効果的である。絶縁体２２０７に
より、下層に水素を閉じ込めることでトランジスタ２２００の信頼性が向上することに加
え、下層から上層に水素が拡散することが抑制されることでトランジスタ２１００の信頼
性も同時に向上させることができる。
【０２２９】
絶縁体２２０７としては、例えば酸化アルミニウム、酸化窒化アルミニウム、酸化ガリウ
ム、酸化窒化ガリウム、酸化イットリウム、酸化窒化イットリウム、酸化ハフニウム、酸
化窒化ハフニウム、イットリア安定化ジルコニア（ＹＳＺ）等を用いることができる。
【０２３０】
また、酸化物半導体を含んで構成されるトランジスタ２１００を覆うように、トランジス
タ２１００上に水素の拡散を防止する機能を有するブロック膜２２０８（トランジスタ１
０１乃至トランジスタ１０３では絶縁体１８０に相当）を形成することが好ましい。ブロ
ック膜２２０８としては、絶縁体２２０７と同様の材料を用いることができ、特に酸化ア
ルミニウムを適用することが好ましい。酸化アルミニウム膜は、水素、水分などの不純物
および酸素の双方に対して膜を透過させない遮断（ブロッキング）効果が高い。したがっ
て、トランジスタ２１００を覆うブロック膜２２０８として酸化アルミニウム膜を用いる
ことで、トランジスタ２１００に含まれる酸化物半導体からの酸素の脱離を防止するとと
もに、酸化物半導体への水および水素の混入を防止することができる。
【０２３１】
なお、トランジスタ２２００は、プレーナ型のトランジスタだけでなく、様々なタイプの
トランジスタとすることができる。例えば、ＦＩＮ（フィン）型、ＴＲＩ−ＧＡＴＥ（ト
ライゲート）型などのトランジスタなどとすることができる。その場合の断面図の例を、
図１０（Ｄ）に示す。半導体基板２２１１の上に、絶縁体２２１２が設けられている。半
導体基板２２１１は、先端の細い凸部（フィンともいう）を有する。なお、凸部の上には
、絶縁体が設けられていてもよい。その絶縁体は、凸部を形成するときに、半導体基板２
２１１がエッチングされないようにするためのマスクとして機能するものである。なお、
凸部は、先端が細くなくてもよく、例えば、略直方体の凸部であってもよいし、先端が太
い凸部であってもよい。半導体基板２２１１の凸部の上には、ゲート絶縁体２２１４が設
けられ、その上には、ゲート電極２２１３が設けられている。半導体基板２２１１には、
ソース領域およびドレイン領域２２１５が形成されている。なお、ここでは、半導体基板
２２１１が、凸部を有する例を示したが、本発明の一態様に係る半導体装置は、これに限
定されない。例えば、ＳＯＩ基板を加工して、凸部を有する半導体領域を形成しても構わ
ない。
【０２３２】
［回路構成例］
上記構成において、トランジスタ２１００やトランジスタ２２００の電極を適宜接続する
ことにより、様々な回路を構成することができる。以下では、本発明の一態様の半導体装
置を用いることにより実現できる回路構成の例を説明する。
【０２３３】
〔ＣＭＯＳインバータ回路〕
図１０（Ｂ）に示す回路図は、ｐチャネル型のトランジスタ２２００とｎチャネル型のト
ランジスタ２１００を直列に接続し、且つそれぞれのゲートを接続した、いわゆるＣＭＯ
Ｓインバータの構成を示している。
【０２３４】
〔ＣＭＯＳアナログスイッチ〕
また、図１０（Ｃ）に示す回路図は、トランジスタ２１００とトランジスタ２２００のそ
れぞれのソースとドレインを接続した構成を示している。このような構成とすることで、
いわゆるＣＭＯＳアナログスイッチとして機能させることができる。
【０２３５】
〔記憶装置の例〕
本発明の一態様であるトランジスタを使用し、電力が供給されない状況でも記憶内容の保
持が可能で、かつ、書き込み回数にも制限が無い半導体装置（記憶装置）の一例を図１１
に示す。
【０２３６】
図１１（Ａ）に示す半導体装置は、第１の半導体材料を用いたトランジスタ３２００と第
２の半導体材料を用いたトランジスタ３３００、および容量素子３４００を有している。
なお、トランジスタ３３００としては、上記実施の形態で説明したトランジスタを用いる
ことができる。
【０２３７】
図１１（Ｂ）に図１１（Ａ）に示す半導体装置の断面図を示す。当該断面図の半導体装置
では、トランジスタ３３００にバックゲートを設けた構成を示しているが、バックゲート
を設けない構成であってもよい。
【０２３８】
図１１（Ａ）において、第１の配線３００１はトランジスタ３２００のソース電極と電気
的に接続され、第２の配線３００２はトランジスタ３２００のドレイン電極と電気的に接
続されている。また、第３の配線３００３はトランジスタ３３００のソース電極またはド
レイン電極の一方と電気的に接続され、第４の配線３００４はトランジスタ３３００のゲ
ート電極と電気的に接続されている。そして、トランジスタ３２００のゲート電極は、ト
ランジスタ３３００のソース電極またはドレイン電極の他方、および容量素子３４００の
電極の一方と電気的に接続され、第５の配線３００５は容量素子３４００の電極の他方と
電気的に接続されている。
【０２３９】
図１１（Ａ）に示す半導体装置では、トランジスタ３２００のゲート電極の電位が保持可
能という特徴を活かすことで、次のように、情報の書き込み、保持、読み出しが可能であ
る。
【０２４０】
情報の書き込みおよび保持について説明する。まず、第４の配線３００４の電位を、トラ
ンジスタ３３００がオン状態となる電位にして、トランジスタ３３００をオン状態とする
。これにより、第３の配線３００３の電位が、トランジスタ３２００のゲート電極、およ
び容量素子３４００の電極の一方に与えられる。すなわち、容量素子３４００には所定の
電荷が与えられる。ここでは、ＬｏｗレベルとＨｉｇｈレベルの二つの電位レベルを与え
ることとする。容量素子３４００には二つの電位レベルに対応する電荷のいずれかが与え
られる。その後、第４の配線３００４の電位を、トランジスタ３３００がオフ状態となる
電位にして、トランジスタ３３００をオフ状態とすることにより、容量素子３４００に与
えられた電荷が保持される。このようにして、図１１（Ａ）に示す半導体装置に書き込み
を行う。
【０２４１】
トランジスタ３３００のオフ電流は極めて小さいため、容量素子３４００に与えられた電
荷は長時間にわたって保持される。したがって、電源が供給されない状況でも記憶内容の
保持が可能となる。
【０２４２】
次に情報の読み出しについて説明する。第１の配線３００１に所定の電位（定電位）を与
えた状態で、第５の配線３００５に適切な電位（読み出し電位）を与えると、容量素子３
４００に保持された電荷量に応じて、第２の配線３００２は異なる電位をとる。一般に、
トランジスタ３２００をｎチャネル型とすると、トランジスタ３２００のゲート電極にＨ
ｉｇｈレベル電位が与えられている場合の見かけのしきい値Ｖｔｈ＿Ｈは、トランジスタ
３２００のゲート電極にＬｏｗレベル電位が与えられている場合の見かけのしきい値Ｖｔ
ｈ＿Ｌより低くなるためである。ここで、見かけのしきい値電圧とは、トランジスタ３２
００を「オン状態」とするために必要な第５の配線３００５の電位をいうものとする。し
たがって、第５の配線３００５の電位をＶｔｈ＿ＨとＶｔｈ＿Ｌの間の電位Ｖ０とするこ
とにより、トランジスタ３２００のゲート電極に与えられた電位を判別できる。例えば、
書き込みにおいて、Ｈｉｇｈレベル電位が与えられていた場合には、第５の配線３００５
の電位がＶ０（＞Ｖｔｈ＿Ｈ）となれば、トランジスタ３２００は「オン状態」となる。
Ｌｏｗレベル電位が与えられていた場合には、第５の配線３００５の電位がＶ０（＜Ｖｔ
ｈ＿Ｌ）となっても、トランジスタ３２００は「オフ状態」のままである。このため、第
２の配線３００２の電位を判別することで、保持されている情報を読み出すことができる
。
【０２４３】
なお、メモリセルをアレイ状に配置して用いる場合、所望のメモリセルの情報のみを読み
出せることが必要になる。このように情報を読み出さない場合には、容量素子３４００に
保持された電荷量にかかわらずトランジスタ３２００が「オフ状態」となるような電位、
つまり、Ｖｔｈ＿Ｈより小さい電位を第５の配線３００５に与えればよい。または、容量
素子３４００に保持された電荷量にかかわらずトランジスタ３２００が「オン状態」とな
るような電位、つまり、Ｖｔｈ＿Ｌより大きい電位を第５の配線３００５に与えればよい
。
【０２４４】
本実施の形態に示す半導体装置では、トランジスタ３３００は、酸化物半導体を有する半
導体にチャネルが形成されるトランジスタである。トランジスタ３３００は、オフ電流が
小さいため、これを用いることにより長期にわたり記憶内容を保持することが可能である
。つまり、リフレッシュ動作を必要としない、または、リフレッシュ動作の頻度が極めて
少ない半導体記憶装置とすることが可能となるため、消費電力を十分に低減することがで
きる。
【０２４５】
本実施の形態に示す半導体装置では、トランジスタ３３００は、酸化物半導体を有する半
導体にチャネルが形成されるトランジスタである。トランジスタ３３００は、先の実施の
形態で例示したトランジスタを適用することで、優れたサブスレッショルド特性が得られ
、微細なトランジスタとすることが可能である。また、スイッチ速度が速いため高速動作
が可能である。一方、トランジスタ３２００は、酸化物半導体以外の半導体材料として単
結晶シリコンなどを用いたトランジスタであり、微細なトランジスタや高速動作が可能で
ある。これらを組み合わせることで、小型の半導体装置を実現できる。また、高速な書き
込み動作、読み出し動作が可能となる。
【０２４６】
図１１（Ｃ）に示す半導体装置は、トランジスタ３２００を設けていない点で図１１（Ａ
）と相違している。この場合も上記と同様の動作により情報の書き込みおよび保持動作が
可能である。
【０２４７】
次に、情報の読み出しについて説明する。トランジスタ３３００がオン状態となると、浮
遊状態である第３の配線３００３と容量素子３４００とが導通し、第３の配線３００３に
付随する配線容量と容量素子３４００の間で電荷が再分配される。その結果、第３の配線
３００３の電位が変化する。第３の配線３００３の電位の変化量は、容量素子３４００に
蓄積された電荷（または容量素子３４００の電極の一方の電位）によって、異なる値をと
る。
【０２４８】
例えば、容量素子３４００の一方の電極の電位をＶ、容量素子３４００の容量をＣ、第３
の配線３００３に付随する配線容量をＣＢ、電荷が再分配される前の第３の配線３００３
の電位をＶＢ０とし、第５の配線３００５の電位を０Ｖ、第３の配線３００３に付随する
配線容量の他方の電極の電位を０Ｖとすると、電荷が再分配された後の第３の配線３００
３の電位は、（ＣＢ×ＶＢ０＋Ｃ×Ｖ）／（ＣＢ＋Ｃ）となる。したがって、メモリセル
の状態として、容量素子３４００の電極の一方の電位がＶ１とＶ０（Ｖ１＞Ｖ０）の２状
態をとるとすると、電位Ｖ１を保持している場合の第３の配線３００３の電位（＝（ＣＢ
×ＶＢ０＋Ｃ×Ｖ１）／（ＣＢ＋Ｃ））は、電位Ｖ０を保持している場合の第３の配線３
００３の電位（＝（ＣＢ×ＶＢ０＋Ｃ×Ｖ０）／（ＣＢ＋Ｃ））よりも高くなることがわ
かる。
【０２４９】
そして、第３の配線３００３の電位を所定の電位と比較することで、情報を読み出すこと
ができる。
【０２５０】
この場合、メモリセルを駆動させるための駆動回路に上記第１の半導体材料が適用された
トランジスタを用い、トランジスタ３３００として第２の半導体材料が適用されたトラン
ジスタを駆動回路上に積層して設ける構成とすればよい。
【０２５１】
本実施の形態に示す半導体装置では、チャネル形成領域に酸化物半導体を用いたオフ電流
の極めて小さいトランジスタを適用することで、極めて長期にわたり記憶内容を保持する
ことが可能である。つまり、リフレッシュ動作が不要となるか、または、リフレッシュ動
作の頻度を極めて低くすることが可能となるため、消費電力を十分に低減することができ
る。また、電力の供給がない場合（ただし、電位は固定されていることが望ましい）であ
っても、長期にわたって記憶内容を保持することが可能である。
【０２５２】
本実施の形態に示す半導体装置では、トランジスタ３３００は、酸化物半導体を有する半
導体にチャネルが形成されるトランジスタである。トランジスタ３３００は、先の実施の
形態で例示したトランジスタを適用することで、優れたサブスレッショルド特性が得られ
、微細なトランジスタとすることが可能である。また、スイッチ速度が速いため高速動作
が可能である。その結果、小型の半導体装置を実現できる。また、高速な書き込み動作、
読み出し動作が可能となる。
【０２５３】
また、該半導体装置は、情報の書き込みに高い電圧が不要であるため、素子の劣化が起こ
りにくい。例えば、従来の不揮発性メモリのように、フローティングゲートへの電子の注
入や、フローティングゲートからの電子の引き抜きを行わないため、絶縁体の劣化といっ
た問題が生じない。すなわち、本発明の一態様に係る半導体装置は、従来の不揮発性メモ
リで問題となっている書き換え可能回数に制限はなく、信頼性が飛躍的に向上した半導体
装置である。さらに、トランジスタの導通状態、非導通状態によって、情報の書き込みが
行われるため、高速な動作が可能となる。
【０２５４】
なお、本実施の形態は、本明細書で示す他の実施の形態および実施例と適宜組み合わせる
ことができる。
【０２５５】
（実施の形態５）
本発明の一態様に係る半導体装置の構成例を、図１２に示す。
【０２５６】
図１２に示す半導体装置２００は、第１の記憶回路２０１と、第２の記憶回路２０２と、
第３の記憶回路２０３と、読み出し回路２０４と、を有する。半導体装置２００には、電
位Ｖ１と電位Ｖ２の電位差が、電源電圧として供給される。電位Ｖ１と電位Ｖ２は一方が
ハイレベルであり、他方がローレベルである。以下、電位Ｖ１がローレベル、電位Ｖ２が
ハイレベルの場合を例に挙げて、本発明の一態様に係る半導体装置の構成例について説明
するものとする。
【０２５７】
第１の記憶回路２０１は、半導体装置２００に電源電圧が供給されている期間において、
データを含む信号Ｄが入力されると、当該データを保持する機能を有する。そして、半導
体装置２００に電源電圧が供給されている期間において、第１の記憶回路２０１からは、
保持されているデータを含む信号Ｑが出力される。一方、第１の記憶回路２０１は、半導
体装置２００に電源電圧が供給されていない期間においては、データを保持することがで
きない。すなわち、第１の記憶回路２０１は、揮発性の記憶回路と呼ぶことができる。
【０２５８】
第２の記憶回路２０２は、半導体装置２００に電源電圧が供給されている期間において、
第１の記憶回路２０１に保持されているデータを読み込むことで、当該データを退避させ
る機能を有する。第３の記憶回路２０３は、半導体装置２００に電源電圧が供給されてな
い期間において、第２の記憶回路２０２に保持されているデータを読み込むことで、当該
データを退避させる機能を有する。読み出し回路２０４は、電源電圧が半導体装置２００
に供給されている期間において、第２の記憶回路２０２または第３の記憶回路２０３に保
持されたデータを読み出す機能を有する。
【０２５９】
図１２に示すように、第２の記憶回路２０２が、トランジスタ２１２と、容量素子２１９
と、を有する。第３の記憶回路２０３が、トランジスタ２１３と、トランジスタ２１５と
、容量素子２２０と、を有する。読み出し回路２０４が、トランジスタ２１０と、トラン
ジスタ２１８と、トランジスタ２０９と、トランジスタ２１７と、を有する。
【０２６０】
トランジスタ２１２は、第１の記憶回路２０１に保持されているデータに応じた電荷を、
容量素子２１９に充放電する機能を有する。トランジスタ２１２は、第１の記憶回路２０
１に保持されているデータに応じた電荷を容量素子２１９に対して高速に充放電できるこ
とが望ましい。具体的には、トランジスタ２１２が、結晶性を有するシリコン（好ましく
は多結晶シリコン、更に好ましくは単結晶シリコン）をチャネル形成領域に含むことが望
ましい。
【０２６１】
トランジスタ２１３は、容量素子２１９に保持されている電荷にしたがって導通状態また
は非導通状態が選択される。トランジスタ２１５は、トランジスタ２１３が導通状態であ
るときに、配線２４４の電位に応じた電荷を容量素子２２０に充放電する機能を有する。
トランジスタ２１５は、オフ電流が著しく小さいことが望ましい。具体的には、トランジ
スタ２１５が、酸化物半導体（好ましくはＩｎ、Ｇａ、およびＺｎを含む酸化物）をチャ
ネル形成領域に含むことが望ましい。
【０２６２】
各素子の接続関係を具体的に説明すると、トランジスタ２１２のソースおよびドレインの
一方は、第１の記憶回路２０１に接続されている。トランジスタ２１２のソースおよびド
レインの他方は、容量素子２１９の一方の電極、トランジスタ２１３のゲート、およびト
ランジスタ２１８のゲートに接続されている。容量素子２１９の他方の電極は、配線２４
２に接続されている。トランジスタ２１３のソースおよびドレインの一方は、配線２４４
に接続されている。トランジスタ２１３のソースおよびドレインの他方は、トランジスタ
２１５のソースおよびドレインの一方に接続されている。トランジスタ２１５のソースお
よびドレインの他方は、容量素子２２０の一方の電極、およびトランジスタ２１０のゲー
トに接続されている。容量素子２２０の他方の電極は、配線２４３に接続されている。ト
ランジスタ２１０のソースおよびドレインの一方は、配線２４１に接続されている。トラ
ンジスタ２１０のソースおよびドレインの他方は、トランジスタ２１８のソースおよびド
レインの一方に接続されている。トランジスタ２１８のソースおよびドレインの他方は、
トランジスタ２０９のソースおよびドレインの一方に接続されている。トランジスタ２０
９のソースおよびドレインの他方は、トランジスタ２１７のソースおよびドレインの一方
、および第１の記憶回路２０１に接続されている。トランジスタ２１７のソースおよびド
レインの他方は、配線２４０に接続されている。また、図１２においては、トランジスタ
２０９のゲートは、トランジスタ２１７のゲートと接続されているが、トランジスタ２０
９のゲートは、必ずしもトランジスタ２１７のゲートと接続されていなくてもよい。
【０２６３】
なお、図１２では、第３の記憶回路２０３と読み出し回路２０４とが接続されているとと
もに、第２の記憶回路２０２と読み出し回路２０４とが接続されている場合を例示してい
るが、本発明の一態様はこの構成に必ずしも限定されない。すなわち、読み出し回路２０
４は、少なくとも第３の記憶回路２０３と接続されていれば、第２の記憶回路２０２とは
必ずしも接続されていなくてもよい。ただし、読み出し回路２０４が第２の記憶回路２０
２と接続されている構成の方が、第２の記憶回路２０２に保持されているデータを読み出
して第１の記憶回路２０１に当該データを供給することが可能となるので、時間的に粒度
の細かいパワーゲーティングを行うためには好ましい。
【０２６４】
トランジスタ２１５に先の実施の形態で例示したトランジスタを適用することで、オフ電
流が小さいだけでなく、優れたサブスレッショルド特性が得られ、微細なトランジスタと
することが可能である。また、スイッチ速度が速いため高速動作が可能である。その結果
、小型の半導体装置を実現できる。また、第１の記憶回路２０１に保持されているデータ
を高速に退避することが可能となるので、時間的に粒度の細かいパワーゲーティングを行
うことができる。
【０２６５】
（実施の形態６）
本発明の一態様に係る半導体装置を用いた装置の構成の一例について、図１３を用いなが
ら説明する。
【０２６６】
図１３に示す半導体装置３００は、ＣＰＵコア３０１、パワーマネージメントユニット３
２１および周辺回路３２２を有する。パワーマネージメントユニット３２１は、パワーコ
ントローラ３０２、およびパワースイッチ３０３を有する。周辺回路３２２は、キャッシ
ュメモリを有するキャッシュ３０４、バスインターフェース（ＢＵＳ  Ｉ／Ｆ）３０５、
およびデバッグインターフェース（Ｄｅｂｕｇ  Ｉ／Ｆ）３０６を有する。ＣＰＵコア３
０１は、データバス３２３、制御装置３０７、ＰＣ（プログラムカウンタ）３０８、パイ
プラインレジスタ３０９、パイプラインレジスタ３１０、ＡＬＵ（Ａｒｉｔｈｍｅｔｉｃ
ｌｏｇｉｃ  ｕｎｉｔ）３１１、およびレジスタファイル３１２を有する。ＣＰＵコア
３０１と、キャッシュ３０４等の周辺回路３２２とのデータのやり取りは、データバス３
２３を介して行われる。本発明の一態様に係る半導体装置は、ＰＣ（プログラムカウンタ
）３０８、パイプラインレジスタ３０９、パイプラインレジスタ３１０、または／および
レジスタファイル３１２等に適用することができる。なお、これらは本発明の一態様に係
る半導体装置を適用できる回路の一例であって、レジスタを有する回路であれば、他の回
路にも適用することができる。本発明の一態様に係る半導体装置を、これらの回路に適用
することにより、消費電力を積極的に抑制することが可能な半導体装置を提供できる。
【０２６７】
制御装置３０７は、ＰＣ３０８、パイプラインレジスタ３０９、パイプラインレジスタ３
１０、ＡＬＵ３１１、レジスタファイル３１２、キャッシュ３０４、バスインターフェー
ス３０５、デバッグインターフェース３０６、およびパワーコントローラ３０２の動作を
統括的に制御することで、入力されたアプリケーションなどのプログラムに含まれる命令
をデコードし、実行する機能を有する。
【０２６８】
ＡＬＵ３１１は、四則演算、論理演算などの各種演算処理を行う機能を有する。
【０２６９】
キャッシュ３０４は、使用頻度の高いデータを一時的に記憶しておく機能を有する。ＰＣ
３０８は、次に実行する命令のアドレスを記憶する機能を有するレジスタである。なお、
図１３では図示していないが、キャッシュ３０４には、キャッシュメモリの動作を制御す
るキャッシュコントローラが設けられている。
【０２７０】
パイプラインレジスタ３０９は、命令データを一時的に記憶する機能を有するレジスタで
ある。
【０２７１】
レジスタファイル３１２は、汎用レジスタを含む複数のレジスタを有しており、制御装置
３０７のメインメモリから読み出されたデータ、またはＡＬＵ３１１の演算処理により得
られたデータ、などを記憶することができる。
【０２７２】
パイプラインレジスタ３１０は、ＡＬＵ３１１の演算処理に利用するデータ、またはＡＬ
Ｕ３１１の演算処理の結果得られたデータなどを一時的に記憶する機能を有するレジスタ
である。
【０２７３】
バスインターフェース３０５は、半導体装置３００と半導体装置３００の外部にある各種
装置との間におけるデータの経路としての機能を有する。デバッグインターフェース３０
６は、デバッグの制御を行うための命令を半導体装置３００に入力するための信号の経路
としての機能を有する。バスインターフェース３０５とデバッグインターフェース３０６
には、それぞれにレジスタが付設されている。
【０２７４】
パワースイッチ３０３は、半導体装置３００が有する、パワーコントローラ３０２以外の
各種回路への、電源電圧の供給を制御する機能を有する。上記各種回路は、幾つかのパワ
ードメインにそれぞれ属しており、同一のパワードメインに属する各種回路は、パワース
イッチ３０３によって電源電圧の供給の有無が制御される。また、パワーコントローラ３
０２はパワースイッチ３０３の動作を制御する機能を有する。
【０２７５】
上記構成を有する半導体装置３００における、パワーゲーティングの動作の流れについて
、一例を挙げて説明する。
【０２７６】
まず、ＣＰＵコア３０１が、電源電圧の供給を停止するタイミングを、パワーコントロー
ラ３０２のレジスタに設定する。次いで、ＣＰＵコア３０１からパワーコントローラ３０
２へ、パワーゲーティングを開始する旨の命令を送る。次いで、半導体装置３００内に含
まれる各種レジスタとキャッシュ３０４が、データの退避を開始する。次いで、半導体装
置３００が有するパワーコントローラ３０２以外の各種回路への電源電圧の供給が、パワ
ースイッチ３０３により停止される。次いで、割込み信号がパワーコントローラ３０２に
入力されることで、半導体装置３００が有する各種回路への電源電圧の供給が開始される
。なお、パワーコントローラ３０２にカウンタを設けておき、電源電圧の供給が開始され
るタイミングを、割込み信号の入力に依らずに、当該カウンタを用いて決めるようにして
もよい。次いで、各種レジスタとキャッシュ３０４が、データの復帰を開始する。次いで
、制御装置３０７における命令の実行が再開される。
【０２７７】
本発明の一態様に係るトランジスタを、プロセッサが有するレジスタやキャッシュメモリ
などの記憶装置に用いることで、電源電圧の供給停止による記憶装置内のデータの消失を
防ぐことができる。また、電源電圧の供給を再開した後、短時間で電源供給停止前の状態
に復帰することができる。よって、プロセッサ全体、もしくはプロセッサを構成する一つ
、または複数の論理回路において、短い時間でも電源停止を行うことができるため、消費
電力を抑えることができる。
【０２７８】
本発明の一態様に係るトランジスタは、オフ電流が小さいだけでなく、優れたサブスレッ
ショルド特性が得られ、微細なトランジスタとすることが可能である。また、スイッチ速
度が速いため高速動作が可能である。その結果、先の実施形態で例示した当該トランジス
タを用いたレジスタを適用することで、小型の半導体装置を実現できる。また、データを
高速に退避することが可能となるので、時間的に粒度の細かいパワーゲーティングを行う
ことができる。その結果、消費電力を抑えることができる。
【０２７９】
なお、本発明の一態様に係るトランジスタを用いた記憶回路は、ＣＰＵだけでなく、ＤＳ
Ｐ（Ｄｉｇｉｔａｌ  Ｓｉｇｎａｌ  Ｐｒｏｃｅｓｓｏｒ）、カスタムＬＳＩ、ＰＬＤ（
Ｐｒｏｇｒａｍｍａｂｌｅ  Ｌｏｇｉｃ  Ｄｅｖｉｃｅ）などのＬＳＩ、ＲＦ（Ｒａｄｉ
ｏ  Ｆｒｅｑｕｅｎｃｙ）タグ、ＧＰＵ（Ｇｒａｐｈｉｃｓ  Ｐｒｏｃｅｓｓｉｎｇ  Ｕ
ｎｉｔ）にも応用可能である。
【０２８０】
（実施の形態７）
本実施の形態では、本発明の一態様に係る半導体装置の使用例について説明する。
【０２８１】
図１４（Ａ）に、リードフレーム型のインターポーザを用いたパッケージの断面構造を表
す斜視図を示す。図１４（Ａ）に示すパッケージは、本発明の一態様に係る半導体装置に
相当するチップ７５１が、ワイヤボンディング法により、インターポーザ７５０上の端子
７５２と接続されている。端子７５２は、インターポーザ７５０のチップ７５１がマウン
トされている面上に配置されている。そしてチップ７５１はモールド樹脂７５３によって
封止されていてもよいが、各端子７５２の一部が露出した状態で封止されるようにする。
【０２８２】
パッケージが回路基板に実装されている電子機器（携帯電話）のモジュールの構成を、図
１４（Ｂ）に示す。図１４（Ｂ）に示す携帯電話のモジュールは、プリント配線基板８０
１に、パッケージ８０２と、バッテリー８０４とが実装されている。また、表示素子が設
けられたパネル８００に、プリント配線基板８０１がＦＰＣ８０３によって実装されてい
る。
【０２８３】
（実施の形態８）
本発明の一態様に係る半導体装置は、表示機器、パーソナルコンピュータ、記録媒体を備
えた画像再生装置（代表的にはＤＶＤ：Ｄｉｇｉｔａｌ  Ｖｅｒｓａｔｉｌｅ  Ｄｉｓｃ
などの記録媒体を再生し、その画像を表示しうる表示装置を有する装置）に用いることが
できる。その他に、本発明の一態様に係る半導体装置を用いることができる電子機器とし
て、携帯電話、携帯型を含むゲーム機、携帯データ端末、電子書籍端末、ビデオカメラ、
デジタルスチルカメラなどのカメラ、ゴーグル型表示装置（ヘッドマウントディスプレイ
）、ナビゲーションシステム、音響再生装置（カーオーディオ、デジタルオーディオプレ
イヤーなど）、複写機、ファクシミリ、プリンタ、プリンタ複合機、現金自動預け入れ払
い機（ＡＴＭ）、自動販売機などが挙げられる。これら電子機器の具体例を図１５に示す
。
【０２８４】
図１５（Ａ）は携帯型ゲーム機であり、筐体９０１、筐体９０２、表示部９０３、表示部
９０４、マイクロフォン９０５、スピーカー９０６、操作キー９０７、スタイラス９０８
などを有する。なお、図１５（Ａ）に示した携帯型ゲーム機は、２つの表示部９０３と表
示部９０４とを有しているが、携帯型ゲーム機が有する表示部の数は、これに限定されな
い。
【０２８５】
図１５（Ｂ）は携帯データ端末であり、第１筐体９１１、第２筐体９１２、第１表示部９
１３、第２表示部９１４、接続部９１５、操作キー９１６などを有する。第１表示部９１
３は第１筐体９１１に設けられており、第２表示部９１４は第２筐体９１２に設けられて
いる。そして、第１筐体９１１と第２筐体９１２とは、接続部９１５により接続されてお
り、第１筐体９１１と第２筐体９１２の間の角度は、接続部９１５により変更が可能であ
る。第１表示部９１３における映像を、接続部９１５における第１筐体９１１と第２筐体
９１２との間の角度にしたがって、切り替える構成としてもよい。また、第１表示部９１
３および第２表示部９１４の少なくとも一方に、位置入力装置としての機能が付加された
表示装置を用いるようにしてもよい。なお、位置入力装置としての機能は、表示装置にタ
ッチパネルを設けることで付加することができる。または、位置入力装置としての機能は
、フォトセンサーとも呼ばれる光電変換素子を表示装置の画素部に設けることでも、付加
することができる。
【０２８６】
図１５（Ｃ）はノート型パーソナルコンピュータであり、筐体９２１、表示部９２２、キ
ーボード９２３、ポインティングデバイス９２４などを有する。
【０２８７】
図１５（Ｄ）は電気冷凍冷蔵庫であり、筐体９３１、冷蔵室用扉９３２、冷凍室用扉９３
３などを有する。
【０２８８】
図１５（Ｅ）はビデオカメラであり、第１筐体９４１、第２筐体９４２、表示部９４３、
操作キー９４４、レンズ９４５、接続部９４６などを有する。操作キー９４４およびレン
ズ９４５は第１筐体９４１に設けられており、表示部９４３は第２筐体９４２に設けられ
ている。そして、第１筐体９４１と第２筐体９４２とは、接続部９４６により接続されて
おり、第１筐体９４１と第２筐体９４２の間の角度は、接続部９４６により変更が可能で
ある。表示部９４３における映像を、接続部９４６における第１筐体９４１と第２筐体９
４２との間の角度にしたがって切り替える構成としてもよい。
【０２８９】
図１５（Ｆ）は普通自動車であり、車体９５１、車輪９５２、ダッシュボード９５３、ラ
イト９５４などを有する。
【０２９０】
これらの電子機器に、本発明の一態様に係る半導体装置を用いることで、電子機器内のＬ
ＳＩの省電力を行うことが可能となる。つまり、ＬＳＩに本発明の一態様であるトランジ
スタを使用し、電力が供給されない状況でも記憶内容の保持が可能な記憶回路を用いるこ
とで、当該ＬＳＩが一時的に使用されていない場合に、当該ＬＳＩへ供給する電源を遮断
することが可能となる。電源を遮断する前に、論理回路の状態を当該記憶回路に退避する
ことで可能となる。その結果、消費電力を低減することが可能となるとともに、電源を投
入後に、電源遮断前の状態に素早く戻ることで、高速に復帰することができる。
【０２９１】
先の実施の形態で例示したトランジスタを適用することで、優れたサブスレッショルド特
性が得られ、微細なトランジスタとすることが可能である。また、スイッチ速度が速いた
め高速動作が可能である。その結果、小型の半導体装置を実現できる。また、高速な書き
込み動作、読み出し動作が可能となる。その結果、素早く電源を遮断することができ、ま
た、電源投入後に素早く復帰することができる。
【０２９２】
なお、本実施の形態は、本明細書で示す他の実施の形態または実施例と適宜組み合わせる
ことができる。
【実施例１】
【０２９３】
本実施例では、本発明の一態様の半導体装置について図面を用いて説明する。
【０２９４】
チャネル形成領域であるＣ−ａｘｉｓ  ａｌｉｇｎｅｄ  ｃｒｙｓｔａｌｌｉｎｅ  Ｉｎ
ｄｉｕｍ−Ｇａｌｌｉｕｍ−Ｚｉｎｃ  Ｏｘｉｄｅ（ＣＡＡＣ−ＩＧＺＯ）アイランドの
上面だけでなく側面もゲート電極で取り囲んだ構造のトランジスタ、すなわちＳｕｒｒｏ
ｕｎｄｅｄ  ｃｈａｎｎｅｌ  （ｓ−ｃｈａｎｎｅｌ）  ＣＡＡＣ−ＩＧＺＯトランジス
タを作製することにより、チャネル長を５０ｎｍ程度まで微細化しても良好なサブスレッ
ショルド特性を維持することができる。
【０２９５】
図１６（Ａ）と図１６（Ｂ）に、ｓ−ｃｈａｎｎｅｌ  ＣＡＡＣ−ＩＧＺＯトランジスタ
の模式図と平面図をそれぞれ示す。トランジスタは絶縁体ＢＩと、絶縁体ＢＩ上のＣＡＡ
Ｃ−ＩＧＺＯを有する酸化物半導体ＯＳと、酸化物半導体ＯＳと電気的に接続する電極Ｍ
Ｅ（ソース電極およびドレイン電極）と、酸化物半導体ＯＳ、電極ＭＥ上のゲート絶縁体
ＧＩと、酸化物半導体ＯＳ、電極ＭＥの一部とゲート絶縁体ＧＩを介して重なるゲート電
極ＧＥと、を有する。図１６のトランジスタはトップゲート・トップコンタクト構造でゲ
ート電極ＧＥがソース電極およびドレイン電極を構成する電極ＭＥと重なった構造をして
いる。図１６（Ｂ）に示すように、チャネル長Ｌｃｈは電極ＭＥ間の距離、チャネル幅Ｗ
ｉｓｌａｎｄは酸化物半導体ＯＳの幅を表す。
【０２９６】
図１６（Ｃ）と図１６（Ｄ）に、実際に作製したトランジスタの断面ＳＴＥＭ（Ｓｃａｎ
ｎｉｎｇ  Ｔｒａｎｓｍｉｓｓｉｏｎ  Ｅｌｅｃｔｒｏｎ  Ｍｉｃｒｏｓｃｏｐｅ）像を
示す。図に示す通り、トランジスタは絶縁体ＢＩと、酸化物半導体ＯＳと、電極ＭＥ（ソ
ース電極およびドレイン電極）と、ゲート絶縁体ＧＩと、ゲート電極ＧＥと、を有し、所
望のデバイス構造が出来ていることが確認できる。
【０２９７】
酸化物半導体ＯＳは、絶縁体ＢＩ上に、気体のＡｒおよびＯ２を含む雰囲気のもとＩｎ：
Ｇａ：Ｚｎ＝１：１：１（原子数比）の組成を有する多結晶ターゲットを用い、ＤＣスパ
ッタリング法で、基板温度３００℃として成膜した。図１７（Ａ）の酸化物半導体ＯＳの
Ｏｕｔ−ｏｆ−ｐｌａｎｅ  Ｘ線回折スペクトラムは、図１７（Ｂ）のような単位セルを
持つＩｎＧａＺｎＯ４結晶に起因する（００９）回折ピークを示す。実際、図１７（Ｃ）
に示す酸化物半導体ＯＳの断面における高分解能ＴＥＭ像を見ると、基板垂直方向に層状
に原子が配列した構造が観察される。また、図１７（Ｄ）に示すように、酸化物半導体Ｏ
Ｓの表面における高分解能ＴＥＭ像を見ると、三角形状および六角形状の原子配列が観察
される。これらの特徴より、酸化物半導体ＯＳがＣＡＡＣ−ＩＧＺＯであることがわかる
。参考までに、図１８にｓｉｎｇｌｅ  ｃｒｙｓｔａｌｌｉｎｅ  Ｉｎｄｉｕｍ−Ｇａｌ
ｌｉｕｍ−Ｚｉｎｃ  Ｏｘｉｄｅ（単結晶ＩＧＺＯ）の高分解能ＴＥＭ像を示す。なお、
図１８（Ａ）は断面における高分解能ＴＥＭ像であり、図１８（Ｂ）は表面における高分
解能ＴＥＭ像である。単結晶ＩＧＺＯとＣＡＡＣ−ＩＧＺＯとは構造が異なることがわか
る。
【０２９８】
酸化物半導体ＯＳの膜厚は４０ｎｍ、ゲート絶縁体ＧＩの厚さは酸化膜換算膜厚で１１ｎ
ｍ、絶縁体ＢＩの厚さは酸化膜換算膜厚で３９０ｎｍとしたときのトランジスタの電気特
性を調べた。図１９（Ａ）および（Ｂ）にＷｉｓｌａｎｄ＝４７ｎｍ、Ｌｃｈ＝５６ｎｍ
のトランジスタにおけるＩｄ−Ｖｄ特性とＩｄ−Ｖｇ特性をそれぞれ示す。なお、Ｉｄは
トランジスタのドレイン電流、Ｖｄはドレイン電圧、Ｖｇはゲート電圧を、それぞれ示す
。また、図１９（Ａ）および（Ｂ）には、９サンプル測定したうちの中央値を示している
。アウトプット特性は良好であり、Ｖｇ＝３Ｖ、Ｖｄ＝１Ｖにおけるオン電流は５８μＡ
／μｍである。また、トランジスタ特性はノーマリオフである。オフ電流は通常の半導体
パラメータアナライザの測定下限（０．１ｐＡ未満）未満になる。ｔｕｒｎ−ｏｎ電圧Ｖ
ｔｕｒｎ−ｏｎ（Ｉｄ＝１ｐＡにおけるＶｇ）およびＳＳの９サンプルに対するＶｄ依存
性を図２０に示す。図２０によると、短チャネルにも関わらず優れたサブスレッショルド
特性であることが分かる。すなわち、ＤＩＢＬ（Ｄｒａｉｎ  Ｉｎｄｕｃｅｄ  Ｂａｒｒ
ｉｅｒ  Ｌｏｗｅｒｉｎｇ）とＳＳ（Ｓｕｂｔｈｒｅｓｈｏｌｄ  ｓｗｉｎｇ  ｖａｌｕ
ｅ）は中央値で６７ｍＶ／Ｖ、９２ｍＶ／ｄｅｃ（Ｖｄ＝１Ｖ）であった。
【０２９９】
これはチャネル幅が十分に狭いため、酸化物半導体ＯＳ側面からのゲート電界のチャネル
への影響が強くなるためである。実際、図２１と図２２に示すように、チャネル幅が大き
くなるほどサブスレッショルド特性が悪化している。図２１には、チャネル長Ｌｃｈを５
６ｎｍに固定してチャネル幅を変化させたＶｄ＝１ＶにおけるＩｄ−Ｖｇ特性を示す。図
２２にｔｕｒｎ−ｏｎ電圧とＳＳのチャネル幅依存性を示す。チャネル幅が大きくなると
、ＳＳが増大しｔｕｒｎ−ｏｎ電圧が負方向にシフトしている。逆にチャネル幅Ｗｉｓｌ
ａｎｄが１００ｎｍ未満では特性値が飽和し始めている。
【０３００】
チャネル幅の縮小に伴いＳＳが改善した理由を、デバイス計算を用いて考察する。Ｓｙｎ
ｏｐｓｙｓ社のＳｅｎｔａｕｒｕｓを用いて、３Ｄデバイス計算を行った。デバイス構造
は、作製したｓ−ｃｈａｎｎｅｌ  ＣＡＡＣ−ＩＧＺＯトランジスタを模した構造とした
。図３０（Ａ）および（Ｂ）に、それぞれ、Ｗｉｓｌａｎｄ＝５０ｎｍおよび９０ｎｍ、
Ｌｃｈ＝５６ｎｍのトランジスタのチャネル幅方向の断面における活性層の電子電流密度
分布を示す。活性層は酸化物半導体に相当する。Ｖｇは−１Ｖ、Ｖｄは１Ｖを設定した。
図３０（Ｂ）に示すように、Ｗｉｓｌａｎｄが９０ｎｍのトランジスタは、ゲート電極か
ら遠い、活性層のバックチャネル側の電子電流密度が大きくなっていることが分かる。一
方、図３０（Ａ）に示すように、Ｗｉｓｌａｎｄが５０ｎｍのトランジスタは、バックチ
ャネル側の電子電流密度が大きく低減している。このように、Ｗｉｓｌａｎｄを狭くする
ことで、バックチャネル側の電子電流密度の制御性が高くなっている。その結果、ＳＳが
改善したと言うことができる。
【０３０１】
活性層の上端部に丸みを持たせた場合の３Ｄデバイス計算の結果を、図３１（Ａ）および
図３１（Ｂ）に示す。結果として、狭いチャネル幅をもつデバイス構造では、図２３と図
２４で示されるように短チャネル効果に強くなる。図２３にチャネル幅を４７ｎｍに固定
して、チャネル長Ｌｃｈを変化させたＶｄ＝１ＶにおけるＩｄ−Ｖｇ特性を示す。図２４
にｔｕｒｎ−ｏｎ電圧とＳＳのチャネル長Ｌｃｈ依存性を示す。チャネル幅を４７ｎｍに
固定したとき、チャネル長Ｌｃｈ５６ｎｍまでの結果では短チャネル効果による特性劣化
がほとんど見られない。
【０３０２】
図３２に、２種類のトランジスタ（図中、トランジスタＡおよびトランジスタＢと記載）
のドレイン電流Ｉｄのチャネル長Ｌｃｈ依存性を示す。ドレイン電流Ｉｄは、Ｖｄ＝１Ｖ
、Ｖｇ＝２．７Ｖにおける電流である。チャネル幅は約５０ｎｍである。トランジスタＡ
は、図２３に示すＩｄ−Ｖｇ特性を得たトランジスタである。トランジスタＢは、トラン
ジスタＡと比較して、ソース電極およびドレイン電極の膜厚を厚くしたトランジスタであ
る。トランジスタＢのドレイン電流Ｉｄは、６サンプルの平均値を用いた。図３２より、
いずれのトランジスタにおいても、ドレイン電流Ｉｄはチャネル長Ｌｃｈの縮小に伴い増
加することが確認される。トランジスタＢのドレイン電流Ｉｄは、トランジスタＡのドレ
イン電流Ｉｄと比較して、高く、また、チャネル長Ｌｃｈの縮小に伴う増加が大きい。こ
れは、ソース電極およびドレイン電極の膜厚を厚くした結果、ソース電極およびドレイン
電極の抵抗値が低減されたためである。
【０３０３】
図３３に、Ｖｄ＝１Ｖ、Ｖｇ＝２．７Ｖにおけるドレイン電流（図中、オン電流Ｉｏｎと
記載）と、Ｖｄ＝１Ｖ、Ｖｇ＝０Ｖにおけるドレイン電流（図中、オフ電流Ｉｏｆｆと記
載）の関係を示す。データは、図２３に示すＩｄ−Ｖｇ特性を得たトランジスタから取得
した。図３３より、Ｖｄ＝１Ｖ、Ｖｇ＝０Ｖにおけるドレイン電流は、Ｖｄ＝１Ｖ、Ｖｇ
＝２．７Ｖにおけるドレイン電流に依らず、測定下限である１０−１３Ａ以下であり、低
い値であることが確認された。
【０３０４】
ｓ−ｃｈａｎｎｅｌ  ＣＡＡＣ−ＩＧＺＯトランジスタを用いた一応用例として図２５に
示すメモリ回路が挙げられる。図２５に示すメモリ回路は、Ｓｉトランジスタとｓ−ｃｈ
ａｎｎｅｌ  ＣＡＡＣ−ＩＧＺＯトランジスタ、および容量素子Ｃｓを有している。容量
素子Ｃｓの容量値は１４ｆＦである。
【０３０５】
図２５において、Ｓｉトランジスタのソース電極はソース線ＳＬと電気的に接続され、ド
レイン電極はビット線ＲＢＬと電気的に接続される。また、ｓ−ｃｈａｎｎｅｌ  ＣＡＡ
Ｃ−ＩＧＺＯトランジスタのゲート電極はワード線ＷＷＬと電気的に接続され、ソース電
極またはドレイン電極の一方はビット線ＷＢＬと電気的に接続される。そして、Ｓｉトラ
ンジスタのゲート電極および、ｓ−ｃｈａｎｎｅｌ  ＣＡＡＣ−ＩＧＺＯトランジスタの
ソース電極またはドレイン電極の他方は、容量素子Ｃｓの電極の一方と電気的に接続され
、容量素子Ｃｓの電極の他方はワード線ＲＷＬ電気的に接続されている。
【０３０６】
Ｗｉｓｌａｎｄ＝６４ｎｍ、Ｌｃｈ＝６８ｎｍのｓ−ｃｈａｎｎｅｌ  ＣＡＡＣ−ＩＧＺ
Ｏトランジスタを用いたメモリセルを作製し、実測とＳＰＩＣＥで書き込み時間（Ｔｗｒ
ｉｔｅ）の比較を行った。ここで書き込み時間（Ｔｗｒｉｔｅ）は図２６に示すタイミン
グチャートより、ワード線ＷＷＬをローレベルの電位（Ｌ電位）からハイレベルの電位（
Ｈ電位）に上げた後、フローティングノード（ＦＮ）の電位（ＶＦＮ）がビット線ＷＢＬ
の電位の９０％になるまでの時間とした。
【０３０７】
図２６は、メモリ回路への書き込みのタイミングチャートの一例を示している。ビット線
ＷＢＬをＨ電位（ここでは１．１Ｖ）として、ワード線ＷＷＬをＨ電位（ここでは３Ｖ）
とすると、ｓ−ｃｈａｎｎｅｌ  ＣＡＡＣ−ＩＧＺＯトランジスタがオンして、ビット線
ＷＢＬと容量素子Ｃｓの電極の一方が導通し、容量素子の電極の一方の電位（ＦＮの電位
ＶＦＮ）がビット線ＷＢＬの電位に近づいて、書き込まれる。ワード線ＷＷＬがＬ電位（
ここでは０Ｖ）となると、ｓ−ｃｈａｎｎｅｌ  ＣＡＡＣ−ＩＧＺＯトランジスタがオフ
して書き込みが終了する。その後、ビット線ＷＢＬはＬ電位（ここでは０Ｖ）となる。書
き込み動作においては、ワード線ＲＷＬはＬ電位（ここでは０Ｖ）、ソース線ＳＬはＬ電
位（ここでは０Ｖ）、ビット線ＲＢＬはＨ電位（ここでは１．１Ｖ）とする。
【０３０８】
図２７に、書き込み時間と容量素子の電極の一方の電位（ＦＮの電位ＶＦＮ）の関係を示
す。図２７に示すように実測では書き込み時間が６０ｎｓ、ＳＰＩＣＥでは５０ｎｓとな
り、概ね一致することが確認できた。
【０３０９】
また、図２８において、ｓ−ｃｈａｎｎｅｌ  ＣＡＡＣ−ＩＧＺＯトランジスタとＷ＝９
０ｎｍ、Ｌ＝４５ｎｍのＳｉトランジスタで保持容量の値を条件振りした場合の書き込み
時間の変動をＳＰＩＣＥにて確認を行った。ｓ−ｃｈａｎｎｅｌ  ＣＡＡＣ−ＩＧＺＯト
ランジスタとＳｉトランジスタとでは約３０倍の書き込み時間Ｔｗｒｉｔｅの差が確認さ
れた。しかし、ｓ−ｃｈａｎｎｅｌ  ＣＡＡＣ−ＩＧＺＯトランジスタのオフ電流は、Ｖ
ｇが０Ｖのときに１０−１９Ａ未満と見積もられ、保持容量を１ｆＦ、ＦＮノードのリー
クによる電圧降下を０．１Ｖまで許容すると１，０００ｓより長いリテンションとなる。
また、この場合、書き込み時間は５ｎｓ未満となる。
【０３１０】
また、図２９（Ａ）に、室温における時間と容量素子の電極の一方の電位（ＦＮの電位Ｖ
ＦＮ）の関係を示す。電位ＶＦＮが１０％低下するまでの期間をデータの保持期間とする
と、図２９（Ａ）に示すように実測では、およそ３×１０５ｓ（３．５日）までデータを
保持できることがわかった。
【０３１１】
また、図２９（Ｂ）には、室温における電位ＶＦＮと、ビット線ＲＢＬとソース線ＳＬと
の間を流れる電流と、の関係を示す。なお、ＦＮの電位ＶＦＮは、ｓ−ｃｈａｎｎｅｌ  
ＣＡＡＣ−ＩＧＺＯ  トランジスタを導通状態とし、ビット線ＷＢＬに印加する電位を変
化させることによって変化させた。電位ＶＦＮの変化と前述の電流との間には、電位ＶＦ
Ｎが０Ｖ（厳密には０．０２Ｖ程度）から１．１Ｖまでの範囲において、正の相関が見ら
れることがわかった。したがって、前述の電流をモニターすることにより、メモリ回路に
保持されたデータ（電位ＶＦＮ）を読み出しすることが可能であることがわかる。
【０３１２】
このような特性は、高速低消費電力ＬＳＩへ応用可能である。特に、メモリなどへの応用
が可能である。
【実施例２】
【０３１３】
本実施例では、本発明の一態様の半導体装置について図面を用いて説明する。
【０３１４】
微細化したｓ−ｃｈａｎｎｅｌ  ＣＡＡＣ−ＩＧＺＯトランジスタの特徴を詳しく調べる
ことは、ＬＳＩ等への応用において非常に重要である。そこで、様々なチャネル幅をもつ
チャネル長５０ｎｍレベルのｓ−ｃｈａｎｎｅｌ  ＣＡＡＣ−ＩＧＺＯトランジスタを作
製し、それらの電流特性を比較することで、ｓ−ｃｈａｎｎｅｌ構造の効果を調べた。
【０３１５】
作製したｓ−ｃｈａｎｎｅｌ  ＣＡＡＣ−ＩＧＺＯトランジスタの構造は、図１６（Ａ）
と図１６（Ｂ）に示したトランジスタの模式図と平面図と同様であり、図１６（Ａ）と図
１６（Ｂ）の説明を適宜参照することができる。ｓ−ｃｈａｎｎｅｌ  ＣＡＡＣ−ＩＧＺ
Ｏトランジスタはトップゲート、トップコンタクト構造で、ゲート電極ＧＥは、ソース電
極およびドレイン電極を構成する電極ＭＥにオーバーラップしている。また、チャネル側
面に設けられたゲート電極ＧＥは、酸化物半導体ＯＳ下の絶縁体ＢＩの側壁の一部を覆う
構造になっている。図１６（Ｂ）に示すように、チャネル長Ｌｃｈは電極ＭＥ間の距離、
チャネル幅Ｗｉｓｌａｎｄは酸化物半導体ＯＳの幅を表す。
【０３１６】
作製プロセスを以下に示す。Ｓｉ基板上に形成した絶縁体ＢＩ上に、酸化物半導体ＯＳを
、ＤＣスパッタ装置を用いて１５ｎｍ成膜した。ターゲットは、Ｉｎ：Ｇａ：Ｚｎ＝１：
１：１（原子数比）の組成を有する多結晶ターゲットを用いた。また、成膜条件は、Ａｒ
およびＯ２を含む雰囲気とし、成膜時の基板温度は３００℃とした。ここで、このような
条件で成膜された酸化物半導体は、ＸＲＤ装置を用いた構造解析や高分解能ＴＥＭによる
観察から、ＣＡＡＣ−ＩＧＺＯであることが確認された。ＣＡＡＣ−ＩＧＺＯ成膜後にＣ
ＡＡＣ−ＩＧＺＯのアイランドを形成し、その次にソース電極およびドレイン電極をＣＡ
ＡＣ−ＩＧＺＯアイランドの上部に形成した。その後、酸化膜換算膜厚で１１ｎｍのゲー
ト絶縁体と、メタルのゲート電極を形成した。
【０３１７】
図３４（Ａ）と（Ｂ）に、ｓ−ｃｈａｎｎｅｌ  ＣＡＡＣ−ＩＧＺＯトランジスタのチャ
ネル長方向とチャネル幅方向の断面ＳＴＥＭ像を、それぞれ示す。図３４（Ａ）と（Ｂ）
より、所望の構造が得られていることが分かる。
【０３１８】
図３５（Ａ）に、Ｗｉｓｌａｎｄ＝１１０ｎｍ、Ｌｃｈ＝５１ｎｍのｓ−ｃｈａｎｎｅｌ
ＣＡＡＣ−ＩＧＺＯトランジスタの、Ｖｄ＝０．１Ｖおよび１ＶにおけるＩｄ−Ｖｇ特
性を示す。図３５（Ｂ）に、Ｗｉｓｌａｎｄ＝５０ｎｍで、Ｌｃｈ＝５１ｎｍのｓ−ｃｈ
ａｎｎｅｌ  ＣＡＡＣ−ＩＧＺＯトランジスタの、Ｖｄ＝０．１Ｖおよび１ＶにおけるＩ
ｄ−Ｖｇ特性を示す。図３５（Ａ）より、Ｗｉｓｌａｎｄが１１０ｎｍと広いときは、Ｖ
ｄが大きくなるとＩｄ−Ｖｇ特性がゲート電圧のマイナス方向にシフトし、ＤＩＢＬ効果
が確認できる。このときのＤＩＢＬは０．５９Ｖ／Ｖである。一方、図３５（Ｂ）のよう
にＷｉｓｌａｎｄが５０ｎｍと狭いときは、Ｖｄが大きくなってもＩｄ−Ｖｇ特性のゲー
ト電圧のマイナス方向へのシフトは小さく、ＤＩＢＬ効果が抑えられていることが分かる
。このときのＤＩＢＬは０．１４Ｖ／Ｖと小さくなっている。
【０３１９】
この理由を説明する。ドレイン電界により、チャネル中のポテンシャルが影響を受ける距
離を自然長といい、式（１）で表される。
【０３２０】
【数１】
2019216248.tif 000003
【０３２１】
ここで、λｎは自然長、εａｃｔは活性層の比誘電率、εｏｘはゲート絶縁体の比誘電率
、ｔａｃｔは活性層の膜厚、ｔｏｘはゲート絶縁体の膜厚を示す。ｎはチャネルに対する
実効的なゲートの数（ｅｆｆｅｃｔｉｖｅ  ｎｕｍｂｅｒ  ｏｆ  ｇａｔｅ）を表す。活
性層は、ｓ−ｃｈａｎｎｅｌ  ＣＡＡＣ−ＩＧＺＯトランジスタにおいて、酸化物半導体
に相当する。例えば、単一のゲートが設けられているトランジスタ（シングルゲート構造
とも呼ぶ）では、ｎは１である。半導体を挟むように２つのゲートが設けられているトラ
ンジスタ（デュアルゲート構造とも呼ぶ）では、ｎは２である。半導体の上面と側面の３
方向を覆うようにゲートが設けられているトランジスタ（トライゲート構造とも呼ぶ）で
は、ｎは３である。半導体を一周して覆うようにゲートが設けられているトランジスタ（
クアドラプルゲート構造とも呼ぶ）では、ｎは４である。λｎが短いほど、ドレイン電界
によるチャネル中のポテンシャルへの影響が小さいことを意味する。ｓ−ｃｈａｎｎｅｌ
ＣＡＡＣ−ＩＧＺＯ  トランジスタでは、Ｗｉｓｌａｎｄが広い場合、チャネル上面の
ゲート電極の寄与が支配的で、式（１）のｎは１に近い。一方、Ｗｉｓｌａｎｄが狭くな
ると、チャネル側面のゲート電極の寄与も大きくなるので、式（１）のｎが３に近づき、
λｎが短くなる。そのため、Ｗｉｓｌａｎｄが狭くなることでＤＩＢＬが改善したと言う
ことができる。
【０３２２】
図３６に、Ｌｃｈが５１ｎｍで、Ｗｉｓｌａｎｄが様々な値を有する複数のｓ−ｃｈａｎ
ｎｅｌ  ＣＡＡＣ−ＩＧＺＯトランジスタのＩｄ−Ｖｇ特性を示す。Ｖｄは１Ｖである。
また、式（２）より求められる線形領域の電界効果移動度μＦＥ＿ｌｉｎも示す。
【０３２３】
【数２】
2019216248.tif 000004
【０３２４】
ここで、ｇｍはＩｄ−Ｖｇ特性より求めたトランスコンダクタンス、Ｃｏｘはゲート絶縁
体容量である。比較したＷｉｓｌａｎｄは、５０ｎｍ、９０ｎｍ、２１０ｎｍ、５１０ｎ
ｍである。
【０３２５】
まず、オフ状態となる領域に着目する。図３６より、Ｗｉｓｌａｎｄが狭くなっていくと
ＳＳが改善し、Ｗｉｓｌａｎｄ＝５０ｎｍではＳＳ＝１０３ｍＶ／ｄｅｃとなっているこ
とが分かる。一方、Ｗｉｓｌａｎｄを広くするとＳＳは悪化するものの、ゲート電圧を負
に大きくすれば、測定下限である１０−１３Ａ以下のオフ電流が得られている。特に、Ｗ
ｉｓｌａｎｄが５０ｎｍと９０ｎｍの場合は、ノーマリオフ特性も同時に満たしている。
【０３２６】
例えば、Ｗｉｓｌａｎｄ＝５１０ｎｍの場合は、Ｖｇが−１．５Ｖ以下であれば、１０−
１３Ａ以下のオフ電流が得られている。例えば、Ｗｉｓｌａｎｄが５０ｎｍと９０ｎｍの
場合は、Ｖｇが０Ｖ以下であれば、１０−１３Ａ以下のオフ電流が得られている。
【０３２７】
チャネル幅の縮小に伴いＳＳが改善した理由を、デバイス計算を用いて考察する。Ｓｙｎ
ｏｐｓｙｓ社のＳｅｎｔａｕｒｕｓを用いて、３Ｄデバイス計算を行った。デバイス構造
は、作製したｓ−ｃｈａｎｎｅｌ  ＣＡＡＣ−ＩＧＺＯトランジスタを模した構造とした
。図３７（Ａ）および（Ｂ）に、それぞれ、Ｗｉｓｌａｎｄ＝５０ｎｍおよび９０ｎｍ、
Ｌｃｈ＝５１ｎｍのトランジスタのチャネル幅方向の断面における活性層の電子電流密度
分布を示す。活性層は酸化物半導体に相当する。Ｖｇは−１Ｖ、Ｖｄは１Ｖとした。図３
７（Ｂ）に示すように、Ｗｉｓｌａｎｄが９０ｎｍのトランジスタは、ゲート電極から遠
い、活性層のバックチャネル側の電子電流密度が大きくなっていることが分かる。一方、
図３７（Ａ）に示すように、Ｗｉｓｌａｎｄが５０ｎｍのトランジスタは、バックチャネ
ル側の電子電流密度が大きく低減している。このように、Ｗｉｓｌａｎｄを狭くすること
で、バックチャネル側の電子電流密度の制御性が高くなっている。その結果、ＳＳが改善
したと言うことができる。
【０３２８】
次に、オン状態となる領域に着目する。μＦＥ＿ｌｉｎは本来チャネル幅に依存しないは
ずであるが、Ｗｉｓｌａｎｄの縮小に伴い上昇していることが分かる。この理由は、Ｗｉ
ｓｌａｎｄの縮小に伴い、チャネル側面を流れる電流の寄与がチャネル上面を流れる電流
に対して大きくなったためである。つまり、Ｗｉｓｌａｎｄの縮小により、トランジスタ
一つ当たりに流せる電流を高めることができる。すなわち、ｓ−ｃｈａｎｎｅｌ構造のＷ
ｉｓｌａｎｄを狭くすることでオン電流特性の向上が可能である。
【０３２９】
以上のように、チャネル幅を狭くすることでＤＩＢＬ、ＳＳ、オン電流特性が改善するこ
とがわかった。この理由としては、Ｗｉｓｌａｎｄの縮小に伴い、チャネル上面に対して
チャネル側面のゲート電極の寄与が大きくなるためである。また、ｓ−ｃｈａｎｎｅｌ  
ＣＡＡＣ−ＩＧＺＯトランジスタでは、Ｗｉｓｌａｎｄを狭くすることで、チャネル長５
０ｎｍレベルの微細領域でも、ノーマリオフであり、オフ状態となる領域では、小さいＳ
Ｓと小さいオフ電流が得られ、オン状態となる領域では、優れたオン電流特性が得られる
ことが分かった。このような特徴を利用することで、Ｓｉ−ＬＳＩでは実現できないよう
な低消費電力向けのＬＳＩ等を実現できる可能性がある。
【実施例３】
【０３３０】
本実施例では、本発明の一態様の半導体装置について図面を用いて説明する。
【０３３１】
微細化したｓ−ｃｈａｎｎｅｌ  ＣＡＡＣ−ＩＧＺＯトランジスタの特徴を詳しく調べる
ことは、ＬＳＩ等への応用において非常に重要である。そこで、様々なチャネル幅、チャ
ネル長を有するｓ−ｃｈａｎｎｅｌ  ＣＡＡＣ−ＩＧＺＯトランジスタを作製し、ｓ−ｃ
ｈａｎｎｅｌ構造の特性安定性を調べた。なお、作製プロセスは実施例２と同様であり、
酸化物半導体ＯＳを１５ｎｍ成膜し、ゲート絶縁体ＧＩを酸化膜換算膜厚で９．５ｎｍ成
膜したものを用いた。
【０３３２】
図４１、図４２、図４３に１枚の基板内に作製された２３４個のｓ−ｃｈａｎｎｅｌ  Ｃ
ＡＡＣ−ＩＧＺＯトランジスタの、Ｉｄ−Ｖｇ特性で得られたしきい値Ｖｔｈの累積度数
分布を示す。図４１のトランジスタのサイズは、Ｗｉｓｌａｎｄ＝５４ｎｍ、Ｌｃｈ＝１
１８ｎｍであり、測定時の条件は、Ｖｄ＝１Ｖとした。図４２のトランジスタのサイズは
、Ｗｉｓｌａｎｄ＝５４ｎｍ、Ｌｃｈ＝５１８ｎｍであり、測定時の条件は、Ｖｄ＝１Ｖ
とした。図４３のトランジスタのサイズは、Ｗｉｓｌａｎｄ＝９４ｎｍ、Ｌｃｈ＝１１８
ｎｍであり、測定時の条件は、Ｖｄ＝１Ｖとした。図４１乃至４３より、種々のサイズお
けるＣＡＡＣ−ＩＧＺＯトランジスタのＶｔｈ特性バラツキ（σＶｔｈ）は４３乃至７０
ｍＶであった。ＣＡＡＣ−ＩＧＺＯをトランジスタに用いることで、高いオン電流、低い
ＳＳ、さらに極めて低いオフ電流などの、優れたトランジスタ特性向上を有するだけでな
く、トランジスタ特性のばらつきが少なく、安定していることが確認された。したがって
、このような特徴、および他の実施例において得られた特徴を組み合わせることにより、
Ｓｉ−ＬＳＩでは実現できないような低消費電力向けのＬＳＩ等を安定して作製できる可
能性がある。
【符号の説明】
【０３３３】
１０    電子銃室
１２    光学系
１４    試料室
１６    光学系
１８    カメラ
２０    観察室
２２    フィルム室
２４    電子
２８    物質
３２    蛍光板
１０１    トランジスタ
１０２    トランジスタ
１０３    トランジスタ
１１０    基板
１２０    絶縁体
１３０    酸化物半導体
１３１    酸化物半導体
１３２    酸化物半導体
１３３    酸化物半導体
１４０    ソース電極
１５０    ドレイン電極
１６０    ゲート絶縁体
１７０    ゲート電極
１７２    導電体
１８０    絶縁体
１８５    絶縁体
１９１    領域
１９２    領域
２００    半導体装置
２０１    記憶回路
２０２    記憶回路
２０３    記憶回路
２０４    回路
２０９    トランジスタ
２１０    トランジスタ
２１２    トランジスタ
２１３    トランジスタ
２１５    トランジスタ
２１７    トランジスタ
２１８    トランジスタ
２１９    容量素子
２２０    容量素子
２４０    配線
２４１    配線
２４２    配線
２４３    配線
２４４    配線
３００    半導体装置
３０１    ＣＰＵコア
３０２    パワーコントローラ
３０３    パワースイッチ
３０４    キャッシュ
３０５    バスインターフェース
３０６    デバッグインターフェース
３０７    制御装置
３０８    ＰＣ
３０９    パイプラインレジスタ
３１０    パイプラインレジスタ
３１１    ＡＬＵ
３１２    レジスタファイル
３２１    パワーマネージメントユニット
３２２    周辺回路
３２３    データバス
４０２    絶縁体
４０４    導電体
４０６ａ    半導体
４０６ｂ    半導体
４０６ｃ    半導体
４０８    絶縁体
４１２    絶縁体
４１３    導電体
４１６    導電体
４１６ａ    導電体
４１６ｂ    導電体
４１７    導電体
４１８    絶縁体
４２６    マスク
４３６ａ    半導体
４３６ｂ    半導体
４４２    絶縁体
４９０    トランジスタ
７５０    インターポーザ
７５１    チップ
７５２    端子
７５３    モールド樹脂
８００    パネル
８０１    プリント配線基板
８０２    パッケージ
８０３    ＦＰＣ
８０４    バッテリー
９０１    筐体
９０２    筐体
９０３    表示部
９０４    表示部
９０５    マイクロフォン
９０６    スピーカー
９０７    操作キー
９０８    スタイラス
９１１    筐体
９１２    筐体
９１３    表示部
９１４    表示部
９１５    接続部
９１６    操作キー
９２１    筐体
９２２    表示部
９２３    キーボード
９２４    ポインティングデバイス
９３１    筐体
９３２    冷蔵室用扉
９３３    冷凍室用扉
９４１    筐体
９４２    筐体
９４３    表示部
９４４    操作キー
９４５    レンズ
９４６    接続部
９５１    車体
９５２    車輪
９５３    ダッシュボード
９５４    ライト
２１００    トランジスタ
２２００    トランジスタ
２２０１    絶縁体
２２０２    配線
２２０３    プラグ
２２０４    絶縁体
２２０５    配線
２２０６    配線
２２０７    絶縁体
２２０８    ブロック膜
２２１１    半導体基板
２２１２    絶縁体
２２１３    ゲート電極
２２１４    ゲート絶縁体
２２１５    ソース領域およびドレイン領域
３００１    配線
３００２    配線
３００３    配線
３００４    配線
３００５    配線
３２００    トランジスタ
３３００    トランジスタ
３４００    容量素子
【図１】
2019216248.tif 000005
【図２】
2019216248.tif 000006
【図３】
2019216248.tif 000007
【図４】
2019216248.tif 000008
【図５】
2019216248.tif 000009
【図６】
2019216248.tif 000010
【図７】
2019216248.tif 000011
【図８】
2019216248.tif 000012
【図９】
2019216248.tif 000013
【図１０】
2019216248.tif 000014
【図１１】
2019216248.tif 000015
【図１２】
2019216248.tif 000016
【図１３】
2019216248.tif 000017
【図１４】
2019216248.tif 000018
【図１５】
2019216248.tif 000019
【図１６】
2019216248.tif 000020
【図１７】
2019216248.tif 000021
【図１８】
2019216248.tif 000022
【図１９】
2019216248.tif 000023
【図２０】
2019216248.tif 000024
【図２１】
2019216248.tif 000025
【図２２】
2019216248.tif 000026
【図２３】
2019216248.tif 000027
【図２４】
2019216248.tif 000028
【図２５】
2019216248.tif 000029
【図２６】
2019216248.tif 000030
【図２７】
2019216248.tif 000031
【図２８】
2019216248.tif 000032
【図２９】
2019216248.tif 000033
【図３０】
2019216248.tif 000034
【図３１】
2019216248.tif 000035
【図３２】
2019216248.tif 000036
【図３３】
2019216248.tif 000037
【図３４】
2019216248.tif 000038
【図３５】
2019216248.tif 000039
【図３６】
2019216248.tif 000040
【図３７】
2019216248.tif 000041
【図３８】
2019216248.tif 000042
【図３９】
2019216248.tif 000043
【図４０】
2019216248.tif 000044
【図４１】
2019216248.tif 000045
【図４２】
2019216248.tif 000046
【図４３】
2019216248.tif 000047